(57)【要約】      （修正有）【課題】基板の研磨又は研削処理を行った場合に、基板の端面における傷の発生が防止されるとともに、保持穴の内壁面近傍におけるキャリアの強度を確保することで樹脂材料由来のコンタミネーション（異物）の発生を抑えられるキャリアを製造する。【解決手段】研磨又は研削処理用キャリア１の製造方法は、基板を保持するための保持穴３を有する研磨又は研削処理用キャリアを製造する方法である。少なくとも一方向に配向した繊維と樹脂材料とを含む複合材料からなる板材に円形の保持穴を形成する第１のステップと、保持穴の内周壁面の一部にエッチングを行う第２のステップと、を備える。第２のステップでは、内周壁面５上において、エッチングされる領域と、エッチングされない領域と、が形成されるようにエッチングする。エッチングされない領域では、内周壁面の法線方向と繊維の配向方向とが一致していない。【選択図】図１０
2018196926.tif 000002
【特許請求の範囲】
【請求項１】
円板状の基板を上定盤および下定盤で挟んで前記基板の主表面を研磨又は研削処理する際に前記基板を保持するための保持穴を有する研磨又は研削処理用キャリアの製造方法であって、
少なくとも一方向に配向した繊維と樹脂材料とを含む複合材料からなる板材に円形の保持穴を形成する第１のステップと、
前記保持穴の内周壁面の一部にエッチングを行う第２のステップと、を備え、
前記第２のステップでは、前記内周壁面上において、エッチングされる領域と、エッチングされない領域と、が形成されるようにエッチングし、
前記エッチングされない領域では、前記内周壁面の法線方向と前記繊維の配向方向とが一致していない、
ことを特徴とする研磨又は研削処理用キャリアの製造方法。
【請求項２】
前記エッチングされる領域は、前記内周壁面の法線方向と前記繊維の配向方向とが一致する前記内周壁面上の領域を含む、請求項１に記載の研磨又は研削処理用キャリアの製造方法。
【請求項３】
円板状の基板を上定盤および下定盤で挟んで前記基板の主表面を研磨又は研削処理する際に前記基板を保持するための保持穴を有する研磨又は研削処理用キャリアの製造方法であって、
少なくとも一方向に配向した繊維と樹脂材料とを含む複合材料からなる板材に円形の保持穴を形成する第１のステップと、
前記保持穴の内周壁面の一部にエッチングを行う第２のステップと、を備え、
前記第２のステップでは、前記内周壁面上において、エッチングされる領域と、エッチングされない領域と、が形成されるようにエッチングし、
前記エッチングされる領域は、前記内周壁面の法線方向と前記繊維の配向方向とが一致する前記内周壁面上の領域を含む、
ことを特徴とする研磨又は研削処理用キャリアの製造方法。
【請求項４】
前記エッチングされない領域は、前記内周壁面の法線方向と前記繊維の配向方向とが一致しない前記内周壁面上の領域を含む、請求項３に記載の研磨又は研削処理用キャリアの製造方法。
【請求項５】
前記板材は、ガラス繊維の束であって直交する２方向を向くガラスヤーンを平織したガラスクロスに樹脂材料を含浸させたものであり、
前記エッチングされる領域は、前記内周壁面上において前記保持穴の中心周りに０°、９０°、１８０°、２７０°をなす周方向位置を含むように４箇所形成される、
請求項１から４のいずれか１項に記載の研磨又は研削処理用キャリアの製造方法。
【請求項６】
前記ガラス繊維の一本の径は５〜１０μｍであり、
前記板材の平面方向に沿った前記ガラスヤーンの幅は２００〜７００μｍである、
請求項５に記載の研磨又は研削処理用キャリアの製造方法。
【請求項７】
前記エッチングされる領域には、前記直交する２方向を向くガラスヤーンのうち前記内周壁面において法線方向を向くガラスヤーンが存在せず、
前記エッチングされない領域には、前記直交する２方向を向くガラスヤーンの両方が存在する、
請求項５又は６に記載の研磨又は研削処理用キャリアの製造方法。
【請求項８】
前記第２のステップでは、前記エッチングに先立って、前記内周壁面上の前記エッチングされない領域にマスキング材を設けるマスキングを行い、前記エッチングの後、前記マスキング材を除去する、請求項１から７のいずれか１項に記載の研磨又は研削処理用キャリアの製造方法。
【請求項９】
前記第２のステップでは、前記マスキングに先立って、前記保持穴が形成された複数の板材を、前記繊維の配向方向及び前記保持穴の位置が重なるように重ねて配置し、当該重ねられた板材の保持穴の内周壁面にマスキングを行う、請求項８に記載の研磨又は研削処理用キャリアの製造方法。
【請求項１０】
前記第２のステップでは、前記エッチングされる領域に、前記繊維をエッチングするためのエッチング剤を塗布することで前記エッチングを行う、請求項１から７のいずれか１項に記載の研磨又は研削処理用キャリアの製造方法。
【請求項１１】
前記第２のステップでは、前記エッチング剤の塗布に先立って、前記保持穴が形成された複数の板材を、前記繊維の配向方向及び前記保持穴の位置が重なるように重ねて配置し、当該重ねられた板材の保持穴の内周壁面に前記エッチング剤を塗布する、請求項１０に記載の研磨又は研削処理用キャリアの製造方法。
【請求項１２】
前記第１のステップでは、前記保持穴の形成に先だって、複数の前記板材を、前記繊維の配向方向が重なるように重ねた後、前記保持穴が複数の前記板材に亘って貫通するように前記保持穴を形成する、請求項１から１１のいずれか１項に記載の研磨又は研削処理用キャリアの製造方法。
【請求項１３】
研磨又は研削処理用キャリアであって、
直交する２方向を向くガラス繊維と、円形の保持穴とを有し、
前記保持穴の内周壁面上には、前記保持穴の中心周りに０°、９０°、１８０°、２７０°をなす周方向位置を含むように４箇所の補強領域が形成されており、
前記４箇所の補強領域のそれぞれには、前記内周壁面の法線方向と異なる方向を向くガラス繊維のみが存在する、
ことを特徴とする研磨又は研削処理用キャリア。
【請求項１４】
前記補強領域は、前記内周壁面上において、前記保持穴の中心周りの０°、９０°、１８０°、２７０°をなす方向を中心として±２０°の範囲内の壁面部分にそれぞれ形成されている、請求項１３に記載の研磨又は研削処理用キャリア。
【請求項１５】
前記補強領域の、前記保持穴の半径方向に沿った長さは２〜１０μｍである、請求項１３又は１４に記載の研磨又は研削処理用キャリア。
【請求項１６】
請求項１から１２のいずれか１項に記載の研磨又は研削処理用キャリアの製造方法により製造された研磨又は研削処理用キャリアあるいは請求項１３から１５のいずれか１項に記載の研磨又は研削処理用キャリアの保持穴に基板を保持させた状態で、前記基板の主表面を研磨又は研削する処理を有することを特徴とする基板の製造方法。
【請求項１７】
前記基板は磁気ディスク用基板である、請求項１６に記載の基板の製造方法。
【発明の詳細な説明】
【技術分野】
【０００１】
本発明は、研磨又は研削処理用キャリアの製造方法、研磨又は研削処理用キャリア、及び基板の製造方法に関する。
【背景技術】
【０００２】
情報記録媒体の１つとして用いられる磁気ディスクには、従来より、ガラス基板が好適に用いられている。今日、ハードディスクドライブ装置における記憶容量の増大の要請を受けて、磁気記録の高密度化が図られている。これに伴って、磁気ヘッドの磁気記録面からの浮上距離を極めて短くして磁気記録情報エリアを微細化することが行われている。このような磁気ディスクに用いるガラス基板の寸法及び形状は目標通り精度高く作製されていることが好ましい。
【０００３】
ガラス基板の寸法及び形状を精度高く作製するために、ガラス基板の表面を研削及び研磨を行う。ガラス基板の研削及び研磨では、２つの定盤間に挟まれて研削あるいは研磨されるガラス基板を、研削あるいは研磨中保持するための板状の研削用あるいは研磨用のキャリアが用いられる。このキャリアには、ガラス基板を保持するための保持穴が設けられている。
従来、このキャリアとして、機械的強度及びコストの点から、ガラス繊維を異なる２方向に配向したガラスクロスに樹脂材料を含浸させた樹脂含浸材料が広く用いられている。特に、ガラスクロスにエポキシ樹脂を含浸させた層を複数層積層させた構成のキャリアが好適に用いられる。しかし、このキャリアでは、ガラス基板が研削あるいは研磨されるとき、ガラス基板の端面（外周側壁面）に欠陥、例えば凹んだ傷が生じる場合がある。この傷の深さは端面に形成される他の傷に比べて深くかつ長い。この傷の凹んだ部分に研磨スラリ中の砥粒が付着し、また、傷により発生したガラスチップが端面に付着して発塵源となる場合もある。特に、最終研磨で用いる研磨スラリ中の砥粒が端面とキャリアとの間に挟まれて微粒子として凹状の傷内に付着しさらには固着する。このように付着した微粒子は、ガラス基板に磁性層を形成するときに行うスパッタリング中にガラス基板の端面から離脱して主表面上に乗って磁性層に欠陥をつくる場合もある。このため、上記傷は、ガラス基板の製造あるいは磁気ディスクの製造の歩留まりを下げる原因となっている。
【０００４】
このような状況下、上記キャリアを構成するガラス繊維等の繊維からガラス基板を保護するキャリアが知られている（特許文献１）。このキャリアは、ガラス基板の保持穴の内周壁面に複数の凹部が配され、この内周壁面から外側に樹脂材料のみにより形成された保持穴緩衝領域と、保持穴緩衝領域の外側に複合材料により形成された保持穴補強領域と、を有する構成を有する。すなわち、形成されたガラス基板の保持穴の内周壁面から繊維がはみ出すことがないので、研磨工程時に保持穴に挿入されたガラス基板の外周側壁面が損傷することを防止できるとされている。
また、研磨用キャリアの保持孔の内周面と被研磨体の外周側面との摺動に起因する傷が被研磨体の外周側面に生ずることを防止可能とする研磨用キャリアが知られている（特許文献２）。この研磨用キャリアでは、保持孔の内周面に、被研磨体の外周側面に接触して該被研磨体を支持する複数個の突起を設け、これら突起の間隔を保持孔の内周面における突起の周方向の幅よりも大きく設定している。
【先行技術文献】
【特許文献】
【０００５】
【特許文献１】特開２０１２−２１８１０３号公報
【特許文献２】特開２０００−２８８９２１号公報
【発明の概要】
【発明が解決しようとする課題】
【０００６】
しかし、特許文献１のキャリアでは、ガラス基板の保持穴の内周壁面が樹脂材料のみにより形成された保持穴緩衝領域となっているので、本来のキャリアの機械強度が得られず、耐久性に欠けるため、例えば連続加工を行った場合に、ガラス基板の外周側面と主表面との角が当接して保持穴緩衝領域を構成する樹脂材料の一部が欠ける場合が生じる虞がある。このときの保持穴緩衝領域から離脱した樹脂材料の一部は、上記傷の原因となり易く、またガラス基板の主表面に付着して凸部をつくり欠陥となる場合もある。
また、特許文献２に記載される研磨用キャリアでは、被研磨体としてガラス基板を用いて研磨を行ったとき、ガラス基板の外周側面（外周端面）の傷を十分に抑制することはできなかった。
【０００７】
そこで、本発明は、基板の端面の傷の発生を抑制し、さらに、基板の主表面に微粒子等が付着して欠陥が形成されることを抑制できる（基板の主表面への悪影響を回避できる）、研磨又は研削処理用キャリアの製造方法、研磨又は研削処理用キャリア、及び基板の製造方法を提供することを目的とする。
【課題を解決するための手段】
【０００８】
本発明の一態様は、研磨又は研削処理用キャリアの製造方法である。当該製造方法は、以下の形態を有する。
【０００９】
（形態１）
研削又は研磨処理用キャリアであって、
少なくとも一方向に配向した繊維と樹脂材料とを含む複合材料から形成され、円板状の
基板を上定盤及び下定盤で挟んで前記基板の一対の主表面を研削又は研磨処理する際に前
記基板を保持するための保持穴を有し、
前記保持穴は、前記保持穴の内周壁面の周上に、前記保持穴に前記基板が保持された状
態で前記基板と当接する複数の壁部と、当該基板と当接しない複数の壁部と、を有し、
前記基板と当接する壁部において、前記基板と当接する壁部に内接する内接円の接線に
対して直交する法線方向と、前記一方向を含む前記繊維の配向方向とが一致しておらず、
前記基板と当接しない壁部のうち少なくとも一部の壁部において、当該壁部をなす前記
内周壁面の部分の法線方向と前記配向方向とが一致している、ことを特徴とする研削又は
研磨処理用キャリア。
【００１０】
（形態２）
前記基板と当接しない壁部は、前記基板と当接する壁部よりも、前記保持穴の半径方向の外側に位置している、形態１に記載の研削又は研磨処理用キャリア。
形態２のキャリアは、別の言い方をすると、円板状のガラス基板を上定盤及び下定盤で挟んで前記ガラス基板のガラス主表面を研削又は研磨処理する際に前記ガラス基板を保持するための保持穴を有する研削又は研磨処理用キャリアであって、
前記研削又は研磨処理用キャリアは、互いに異なる２方向にガラス繊維を配向させたガラスクロスに樹脂材料を含浸させてなる板により構成され、
前記保持穴の内周壁面のうち、前記ガラス繊維の配向する２つの配向方向に面する配向方向壁面部分が、いずれも、前記保持穴の内周壁面の輪郭に内接する内接円の外側に位置するように前記保持穴の輪郭を定めたことを特徴とする研削又は研磨処理用キャリアである。
【００１１】
（形態３）
前記基板と当接する壁部は、前記保持穴の半径方向の内側に向く凸形状の第１の曲面、平面、あるいは、前記基板と当接する壁部に内接する内接円の曲率半径よりも大きな曲率半径を有する前記保持穴の半径方向の外側に対して凸形状の第２の曲面、であり、前記基板の外周側壁面は、前記第１の曲面、前記平面、あるいは、前記第２の曲面と当接する、形態２に記載の研削又は研磨処理用キャリア。
形態３のキャリアは、別の言い方をすると、前記保持穴の前記配向方向壁面部分の、前記保持穴の周方向に沿った両側の壁面は、前記保持穴の内側に向く凸形状の第１の曲面、平面、あるいは、前記内接円の曲率半径よりも大きな曲率半径を有する前記保持穴の外側に対して凸形状の第２の曲面であり、前記ガラス基板の外周側壁面は、前記第１の曲面、前記平面、あるいは前記第２の曲面と当接する、上記別の言い方をした形態２に記載の研削又は研磨処理用キャリアである。
なお、上記別の言い方をした形態２または３のキャリアにおいて、前記保持穴の前記第１の曲面、前記平面、あるいは、前記第２の曲面には、前記ガラスクロスのガラス繊維の先端がなく、前記ガラス繊維の先端が、前記保持穴の輪郭に対して前記輪郭の外側に位置していてもよい。
【００１２】
（形態４）
前記第１の曲面、前記平面、あるいは、前記第２の曲面は、前記保持穴の周上に４箇所以上設けられている、形態３に記載の研削又は研磨処理用キャリア。
形態４のキャリアは、別の言い方をすると、前記第１の曲面、前記平面、あるいは、前記第２の曲面は、前記保持穴の周上に４箇所以上設けられている、上記別の言い方をした形態２または３に記載の研削又は研磨処理用キャリアである。
【００１３】
（形態５）
前記基板と当接する壁部に内接する内接円の直径は、前記基板の円板形状の直径より大きい、形態２〜４のいずれか１つに記載の研削又は研磨処理用キャリア。
【００１４】
（形態６）
前記内接円の直径は、前記基板の円板形状の直径の１．００２〜１．０３１倍である、形態５に記載の研削又は研磨処理用キャリア。
形態６のキャリアは、別の言い方をすると、前記内接円の直径は、前記ガラス基板の円板形状の直径の１．００２〜１．０３１倍である、上記別の言い方をした形態２〜５のいずれか１つに記載の研削又は研磨処理用キャリアである。
【００１５】
本発明の他の一態様は、磁気ディスク用基板の製造方法である。当該製造方法は、以下の形態を有する。
【００１６】
（形態７）
磁気ディスク用基板の製造方法であって、
円板形状の基板をつくるステップと、
形態２〜６のいずれか１つに記載の研削又は研磨処理用キャリアに設けられた保持穴に基板を保持した状態で前記基板を上定盤と下定盤とで挟み、前記基板と前記上定盤及び前記下定盤とを相対的に移動させることで、前記基板の主表面に研削又は研磨処理を行うステップと、含むことを特徴とする磁気ディスク用基板の製造方法。
形態７の製造方法は、別の言い方をすると、ガラス基板を、上記別の言い方をした形態２〜６のいずれか１つに記載の研削又は研磨処理用キャリアに設けられた保持孔に保持した状態で前記ガラス基板を上定盤と下定盤とで挟み、前記ガラス基板と前記上定盤及び前記下定盤とを相対的に移動させることで、前記ガラス基板の主表面を研削又は研磨する研削又は研磨処理を含む、ことを特徴とする磁気ディスク用ガラス基板の製造方法である。
【００１７】
（形態８）
前記研削又は研磨処理中、前記基板の外周側壁面が、前記基板と当接しない壁部と当接せず、前記基板と当接しない壁部の両側において当接する、形態７に記載の磁気ディスク用基板の製造方法。
形態８の製造方法は、別の言い方をすると、前記研削又は研磨処理中、前記ガラス基板の外周側壁面が、前記配向方向壁面部分と当接せず、前記配向方向壁面部分の両側において当接する、上記別の言い方をした形態７に記載の磁気ディスク用ガラス基板の製造方法である。
【００１８】
（形態９）
前記研削又は研磨処理用キャリアは、少なくとも一方向に配向したガラス繊維と樹脂材料とを含む複合材料からなる板材に保持穴を形成し、前記保持穴の形成後、前記板材にエッチングを行うことにより、作製される、形態７または８に記載の磁気ディスク用基板の製造方法。
【００１９】
本発明の他の一態様は、研削又は研磨処理用キャリアである。当該キャリアは、以下の形態を有する。
【００２０】
（形態１０）
研削又は研磨処理用キャリアであって、
第１の方向に配向した第１の繊維、及び、前記第１の方向と異なる第２の方向に配向した第２の繊維と、樹脂材料とを含む複合材料から形成され、円板状の基板を上定盤及び下定盤で挟んで前記基板の一対の主表面を研削又は研磨処理する際に前記基板を保持するための保持穴を有し、
前記保持穴は、前記保持穴の内周壁面の周上に、前記基板と当接する壁部に内接する内接円の接線に対して直交する法線方向と前記第１の繊維の配向方向とが一致する壁部と、前記法線方向と前記第２の繊維の配向方向とが一致する壁部と、を有し、
前記保持穴の内周壁面から前記保持穴の半径方向の外側に延在する環状の領域に、前記法線方向と前記第２の繊維の配向方向とが一致する壁部に対し前記保持穴の半径方向の外側に設けられ、前記第２の繊維が存在せず前記第１の繊維が存在する第１の領域と、前記法線方向と前記第１の繊維の配向方向とが一致する壁部に対し前記保持穴の半径方向の外側に設けられ、前記第１の繊維が存在せず前記第２の繊維が存在する第２の領域と、が配されている、ことを特徴とする研削又は研磨処理用キャリア。
形態１０のキャリアは、別の言い方をすると、板状のガラス基板を上定盤および下定盤で挟んで前記ガラス基板の主表面を研削又は研磨処理する際に前記ガラス基板を保持するための保持穴を有するキャリアであって、
前記キャリアは、複数のガラス繊維が２つの配向方向のいずれかを向くよう配されたガラスクロスによって補強され、前記ガラスクロスに樹脂材料が含浸されてなる樹脂含浸基板からなり、
前記保持穴の内壁面から外側に延在する環状の領域に、前記配向方向のうち一方の方向を向く第１のガラス繊維のみで補強された第１の補強領域と、前記配向方向の他方の方向を向く第２のガラス繊維のみで補強された第２の補強領域とが互いに離間して周方向に交互に配され、
前記第１の補強領域は、前記保持穴の内壁面のうち前記第２のガラス繊維の配向方向に面する第１の内壁部の外側に設けられ、前記第２の補強領域は、前記内壁面のうち前記第１のガラス繊維の配向方向に面する第２の内壁部の外側に設けられていることを特徴とするキャリアである。
【００２１】
（形態１１）
前記第１の領域は、前記第２の繊維の先端が前記保持穴の内周壁面に達しないことで形成され、前記第２の領域は、前記第１の繊維の先端が前記保持穴の内周壁面に達しないことで形成されている、形態１０に記載の研削又は研磨処理用キャリア。
形態１１のキャリアは、別の言い方をすると、前記第１の補強領域は、前記第２のガラス繊維の先端が前記保持穴の内壁面に達しないように形成され、前記第２の補強領域は、前記第１のガラス繊維の先端が前記保持穴の内壁面に達しないように形成されている、上記別の言い方をした形態１０に記載のキャリアである。
【００２２】
本発明の他の一態様は、研削又は研磨処理用キャリアの製造方法である。当該製造方法は、以下の形態を有する。
【００２３】
（形態１２）
円板状の基板を上定盤および下定盤で挟んで前記基板の主表面を研削又は研磨処理する際に前記基板を保持するための保持穴を有する研削又は研磨処理用キャリアの製造方法であって、
少なくとも一方向に配向したガラス繊維と樹脂材料とを含む複合材料からなる板材に、前記基板が保持された状態で前記基板と当接する複数の壁部と、当該基板と当接しない複数の壁部と、を有するように前記保持穴を形成する第１のステップと、
前記保持穴が形成された板材の少なくとも前記基板と当接する壁部にエッチングを行う第２のステップと、を備え、
前記第１のステップでは、前記基板と当接する壁部において、前記基板と当接する壁部に内接する内接円の接線に対して直交する法線方向と、前記一方向を含む前記ガラス繊維の配向方向とが一致せず、かつ、前記基板と当接しない壁部のうち少なくとも一部の壁部において、当該壁部をなす前記内周壁面の部分の法線方向と前記配向方向とが一致するように前記保持穴を形成する研削又は研磨処理用キャリアの製造方法。
形態１２の製造方法は、別の言い方をすると、円板状のガラス基板を上定盤および下定盤で挟んで前記ガラス基板の主表面を研削又は研磨処理する際に前記ガラス基板を保持するための保持穴を有するキャリアの製造方法であって、
複数のガラス繊維が２つの配向方向のいずれかを向くよう配されたガラスクロスによって補強され、前記ガラスクロスに樹脂材料が含浸されてなる樹脂含浸基板に前記保持穴を形成する第１のステップと、
前記保持穴が形成された樹脂含浸基板にエッチングを行って前記キャリアを作製する第２のステップと、を備え、
前記第２のステップでは、前記保持穴の内壁面のうち前記ガラス繊維の配向方向のいずれかに面する内壁部に当該配向方向を向くよう露出する当該ガラス繊維をエッチングすることにより、前記キャリアの保持穴の内壁面から外側に延在する環状の領域に、前記エッチングされたガラス繊維の配向方向と異なる配向方向のガラス繊維のみで補強された補強領域を形成することを特徴とするキャリアの製造方法である。
【００２４】
（形態１３）
前記第２のステップでは、前記エッチングに先立って、前記法線方向と前記配向方向とが一致する前記内周壁面の部分以外の部分を構成する板材の部分にマスキング材を設け、前記エッチングの後、前記マスキング材を除去する、形態１２に記載の研削又は研磨処理用キャリアの製造方法。
形態１３の製造方法は、別の言い方をすると、前記第２のステップでは、前記エッチングに先立って、前記環状の領域のうち前記補強領域以外の部分にマスキング材を設け、前記エッチングの後、前記マスキング材を除去する、上記別の言い方をした形態１２に記載のキャリアの製造方法。
【００２５】
（形態１４）
前記第２のステップにおいて、前記法線方向と前記配向方向とが一致する前記内周壁面の部分を構成する前記板材の部分に、前記ガラス繊維をエッチングするためのエッチング剤を塗布することで前記エッチングを行う、形態１２または１３に記載の研削又は研磨処理用キャリアの製造方法。
形態１４の製造方法は、別の言い方をすると、前記第２のステップにおいて、前記樹脂含浸基板の環状の領域のうち前記補強領域となる部分に、前記ガラス繊維をエッチングするためのエッチング剤を塗布することで前記エッチングを行う、上記別の言い方をした形態１２または１３に記載のキャリアの製造方法である。
【００２６】
（形態１５）
前記第２のステップでは、前記エッチングに先立って、前記板材と、前記板材において前記保持穴が形成された位置と対応する位置に保持穴が形成された１又は複数の他の基板と、を板厚方向に重ねて配置する、形態１２から１４のいずれか１項に記載の研削又は研磨処理用キャリアの製造方法。
形態１５の製造方法は、別の言い方をすると、前記第２のステップでは、前記エッチングに先立って、前記樹脂含浸基板と、前記樹脂含浸基板の前記保持穴が形成された位置と対応する位置に保持穴が形成された１又は複数の他の基板と、を板厚方向に重ねて配置する、上記別の言い方をした形態１２から１４のいずれか１つに記載のキャリアの製造方法である。
【００２７】
（形態１６）
前記他の基板は、少なくとも一方向に配向したガラス繊維と樹脂材料とを含む複合材料からなり、
前記板材を第１の板材といい、前記他の基板を第２の板材というとき、前記第２のステップでは、前記第１の板材および前記第２の板材を重ねて配置する際に、前記板材の間で前記ガラス繊維が配向した方向を一致させる、形態１５に記載の研削又は研磨処理用キャリアの製造方法。
形態１６の製造方法は、別の言い方をすると、前記他の基板は、複数のガラス繊維が２つの配向方向のいずれかを向くよう配されたガラスクロスによって補強され、前記ガラスクロスに樹脂材料が含浸されてなり、
前記樹脂含浸基板を第１の樹脂含浸基板といい、前記他の基板を第２の樹脂含浸基板というとき、前記第２のステップでは、前記第１の樹脂含浸基板および前記第２の樹脂含浸基板を重ねて配置する際に、前記樹脂含浸基板の間で前記配向方向を一致させる、上記別の言い方をした形態１５に記載のキャリアの製造方法である。
【００２８】
（形態１７）
前記他の基板は、少なくとも一方向に配向したガラス繊維と樹脂材料とを含む複合材料からなり、
前記板材を第１の板材といい、前記他の基板を第２の板材というとき、前記第１のステップでは、前記第１の板材及び前記第２の板材を重ねて配置した場合に前記板材の間で前記ガラス繊維の配向する方向が一致するよう前記保持穴を形成する、形態１５に記載の研削又は研磨処理用キャリアの製造方法。
形態１７の製造方法は、別の言い方をすると、前記他の基板は、複数のガラス繊維が２つの配向方向のいずれかを向くよう配されたガラスクロスによって補強され、前記ガラス
クロスに樹脂材料が含浸されてなり、
前記樹脂含浸基板を第１の樹脂含浸基板といい、前記他の基板を第２の樹脂含浸基板というとき、前記第１のステップでは、前記第１の樹脂含浸基板及び前記第２の樹脂含浸基板を重ねて配置した場合に前記樹脂含浸基板の間で前記配向方向が一致するよう前記保持穴を形成する、上記別の言い方をした形態１５に記載のキャリアの製造方法である。
【００２９】
本発明の他の一態様は、磁気ディスク用基板の製造方法である。当該製造方法は、以下の形態を有する。
【００３０】
（形態１８）
磁気ディスク用基板の製造方法であって、
形態１０および１１のいずれか１つに記載の研削又は研磨処理用キャリアあるいは形態１２から１７のいずれか１つに記載の研削又は研磨処理用キャリアの製造方法により製造された研削又は研磨処理用キャリアに基板を保持させた状態で、前記基板の主表面を研削又は研磨する研削又は研磨処理を有することを特徴とする磁気ディスク用基板の製造方法。
形態１８の製造方法は、別の言い方をすると、磁気ディスク用ガラス基板の製造方法であって、
上記別の言い方をした形態１０または１１に記載のキャリアあるいは上記別の言い方をした形態１２から１７のいずれか１つに記載のキャリアの製造方法により製造されたキャリアにガラス基板を保持させた状態で、前記ガラス基板の主表面を研削又は研磨する研削又は研磨処理を有することを特徴とする磁気ディスク用ガラス基板の製造方法である。
【００３１】
本発明の他の一態様は、研磨又は研削処理用キャリアの製造方法である。当該製造方法は、以下の形態を有する。
【００３２】
（形態１９）
円板状の基板を上定盤および下定盤で挟んで前記基板の主表面を研磨又は研削処理する際に前記基板を保持するための保持穴を有する研磨又は研削処理用キャリアの製造方法であって、
少なくとも一方向に配向した繊維と樹脂材料とを含む複合材料からなる板材に円形の保持穴を形成する第１のステップと、
前記保持穴の内周壁面の一部にエッチングを行う第２のステップと、を備え、
前記第２のステップでは、前記内周壁面上において、エッチングされる領域と、エッチングされない領域と、が形成されるようにエッチングし、
前記エッチングされない領域では、前記内周壁面の法線方向と前記繊維の配向方向とが一致していない、
ことを特徴とする研磨又は研削処理用キャリアの製造方法。
【００３３】
（形態２０）
前記エッチングされる領域は、前記内周壁面の法線方向と前記繊維の配向方向とが一致する前記内周壁面上の領域を含む、ことを特徴とする形態１９に記載の研磨又は研削処理用キャリアの製造方法。
【００３４】
（形態２１）
円板状の基板を上定盤および下定盤で挟んで前記基板の主表面を研磨又は研削処理する際に前記基板を保持するための保持穴を有する研磨又は研削処理用キャリアの製造方法であって、
少なくとも一方向に配向した繊維と樹脂材料とを含む複合材料からなる板材に円形の保持穴を形成する第１のステップと、
前記保持穴の内周壁面の一部にエッチングを行う第２のステップと、を備え、
前記第２のステップでは、前記内周壁面上において、エッチングされる領域と、エッチングされない領域と、が形成されるようにエッチングし、
前記エッチングされる領域は、前記内周壁面の法線方向と前記繊維の配向方向とが一致する前記内周壁面上の領域を含む、
ことを特徴とする研磨又は研削処理用キャリアの製造方法。
【００３５】
（形態２２）
前記エッチングされない領域は、前記内周壁面の法線方向と前記繊維の配向方向とが一致しない前記内周壁面上の領域を含む、ことを特徴とする形態２１に記載の研磨又は研削処理用キャリアの製造方法。
【００３６】
（形態２３）
前記板材は、前記ガラス繊維の束であって直交する２方向を向くガラスヤーンを平織したガラスクロスに樹脂材料を含浸させたものであり、
前記エッチングされる領域は、前記内周壁面上において前記保持穴の中心周りに０°、９０°、１８０°、２７０°をなす周方向位置を含むように４箇所形成される、
ことを特徴とする形態１９から２２のいずれか１つに記載の研磨又は研削処理用キャリアの製造方法。
【００３７】
（形態２４）
前記ガラス繊維の一本の径は５〜１０μｍであり、
前記板材において前記板材の平面方向に沿った前記ガラスヤーンの幅は２００〜７００μｍである、
ことを特徴とする形態２３に記載の研磨又は研削処理用キャリアの製造方法。
【００３８】
（形態２５）
前記エッチングされる領域には、前記直交する２方向を向くガラスヤーンのうち前記内周壁面において法線方向を向くガラスヤーンが存在せず、
前記エッチングされない領域には、前記直交する２方向を向くガラスヤーンの両方が存在する、
ことを特徴とする形態２３又は２４に記載の研磨又は研削処理用キャリアの製造方法。
【００３９】
（形態２６）
前記第２のステップでは、前記エッチングに先立って、前記内周壁面上の前記エッチングされない領域にマスキング材を設けるマスキングを行い、前記エッチングの後、前記マスキング材を除去する、形態１９から２５のいずれか１つに記載の研磨又は研削処理用キャリアの製造方法。
【００４０】
（形態２７）
前記第２のステップでは、前記マスキングに先立って、前記保持穴が形成された複数の板材を、前記繊維の配向方向及び前記保持穴の位置が重なるように重ねて配置し、当該重ねられた板材の保持穴の内周壁面にマスキングを行う、形態２６に記載の研磨又は研削処理用キャリアの製造方法。
【００４１】
（形態２８）
前記第２のステップでは、前記エッチングされる領域に、前記繊維をエッチングするためのエッチング剤を塗布することで前記エッチングを行う、形態１９から２５のいずれか１つに記載の研磨又は研削処理用キャリアの製造方法。
【００４２】
（形態２９）
前記第２のステップでは、前記エッチング剤の塗布に先立って、前記保持穴が形成された複数の板材を、前記繊維の配向方向及び前記保持穴の位置が重なるように重ねて配置し、当該重ねられた板材の保持穴の内周壁面に前記エッチング剤を塗布する、形態２８に記載の研磨又は研削処理用キャリアの製造方法。
【００４３】
（形態３０）
前記第１のステップでは、前記保持穴の形成に先だって、複数の前記板材を、前記繊維の配向方向が重なるように重ねた後、前記保持穴が複数の前記板材に亘って貫通するように前記保持穴を形成する、形態１９から２９のいずれか１つに記載の研磨又は研削処理用キャリアの製造方法。
【００４４】
本発明の他の一態様は、研磨又は研削処理用キャリアである。当該キャリアは、以下の形態を有する。
【００４５】
（形態３１）
研磨又は研削処理用キャリアであって、
直交する２方向を向くガラス繊維と、円形の保持穴とを有し、
前記保持穴の内周壁面上には、前記保持穴の中心周りに０°、９０°、１８０°、２７０°をなす周方向位置を含むように４箇所の補強領域が形成されており、
前記４箇所の補強領域のそれぞれには、前記内周壁面の法線方向と異なる方向を向くガラス繊維のみが存在する、
ことを特徴とする研磨又は研削処理用キャリア。
【００４６】
（形態３２）
前記補強領域は、前記内周壁面上において、前記保持穴の中心周りの０°、９０°、１８０°、２７０°をなす方向を中心として±２０°の範囲内の壁面部分にそれぞれ形成されている、ことを特徴とする形態３１に記載の研磨又は研削処理用キャリア。
【００４７】
（形態３３）
前記補強領域の、前記保持穴の半径方向に沿った長さは２〜１０μｍである、ことを特徴とする形態３１又は３２に記載の研磨又は研削処理用キャリア。
【００４８】
本発明の他の一態様は、基板の製造方法である。当該製造方法は、以下の形態を有する。
【００４９】
（形態３４）
形態１９から３０のいずれか１つに記載の研磨又は研削処理用キャリアの製造方法により製造された研磨又は研削処理用キャリアあるいは形態３１から３３のいずれか１つに記載の研磨又は研削処理用キャリアの保持穴に基板を保持させた状態で、前記基板の主表面を研磨又は研削する処理を有することを特徴とする基板の製造方法。
【００５０】
（形態３５）
前記基板は磁気ディスク用基板である、形態３４に記載の基板の製造方法。
【発明の効果】
【００５１】
本発明の基板の製造方法および研磨又は研削処理用キャリアによれば、基板の端面への傷の発生を抑制し、さらに、基板の主表面に欠陥が形成されることを抑制できる。
また、本発明の研磨又は研削処理用キャリアによれば、繊維の配向方向に面する（配向方向を向く）内壁部の近傍では、当該配向方向を向く繊維が存在せず、例えば、当該繊維と異なる配向方向の繊維のみによって補強されている。これにより、基板の研磨又は研削処理を行った場合に、基板の端面における傷の発生が防止されるとともに、保持穴の内壁面近傍におけるキャリアの強度が確保されることで樹脂材料由来のコンタミネーション（異物）の発生が抑えられる。本発明の研磨又は研削処理用キャリアの製造方法によれば、そのようなキャリアを得ることができる。本発明の基板の製造方法によれば、研磨又は研削処理を行ったときの基板端面での傷の発生が防止されるとともに、樹脂材料由来のコンタミネーションの発生が抑えられることで基板の主表面の汚染またはスクラッチの発生が抑制される。
【図面の簡単な説明】
【００５２】
【図１】第１の実施形態のキャリアを用いる研削装置（両面研磨装置）の一例の分解斜視図である。
【図２】図１に示す研削装置の一例の断面図である。
【図３】第１の実施形態における保持穴の内周壁面とガラス繊維の配向する２つの配向方向との関係の一例を説明する図である。
【図４】第１の実施形態のキャリアの保持穴の輪郭形状の一例を示す図である。
【図５】図１に示すキャリアを、保持穴の１つに注目して示す斜視図である。
【図６】第１の実施形態のキャリアの保持穴の内周壁面とガラス基板との当接状態を説明する図である。
【図７】（ａ），（ｂ）は、第１の実施形態のキャリアの保持穴の輪郭形状の他の例を示す図である。
【図８】（ａ）〜（ｃ）は、第１の実施形態のキャリアの保持穴の輪郭形状のさらに他の例を示す図である。
【図９】第１の実施形態のキャリアの保持穴の輪郭形状のさらに他の例を示す図である。
【図１０】第２の実施形態のキャリアの平面図である。
【図１１】図１０に示すキャリアを、保持穴の１つに注目して示す斜視図である。
【図１２】図１のキャリアを環状の領域に注目して示す図である。
【図１３】図１のキャリアを環状の領域に注目して示す図である。
【発明を実施するための形態】
【００５３】
第１の実施形態
以下、第１の実施形態の研磨処理用キャリア及び磁気ディスク用基板の製造方法について詳細に説明する。本実施形態において、研磨処理とは、ガラス基板の研削と、この研削後のガラス基板のガラス主表面の粗さを小さくするガラス基板の研磨と、を含む。したがって、研磨処理用キャリアとは、ガラス基板の研削および研磨に用いることができるキャリアである。以下で説明する実施形態のキャリアは研磨に用いる場合を説明するが、研削に用いることもできる。
【００５４】
本願発明者は、従来の問題を解決するために、キャリアと、基板として例えばガラス基板について鋭意検討した。キャリアは、互いに異なる２方向、例えば直交する２方向にガラス繊維を配向させたガラスクロスに樹脂材料を含浸させてなる板（板材）で構成されている。このキャリアには、ガラスクロスが複数層積層されており、しかも、各ガラスクロスにおけるガラス繊維の配向方向は同じである。そして、ガラス基板の保持穴の内周壁面のうち、ガラス繊維の配向する２つの配向方向のそれぞれに面する配向方向壁面部分（後述する第２の壁部）では、ガラス繊維の先端がガラス基板の外周側壁面と当接するとき、樹脂材料がわずかに撓むことによりガラス繊維の先端がわずかに突出し（飛び出し）、このガラス繊維の先端がガラス基板の外周側壁面を突っつき擦れることで、あるいは、樹脂材料の面から突出したガラス繊維がガラス基板の外周側壁面を突っつき擦れることで、ガラス基板の外周側壁面に傷がつくのではないか、と発明者は推察した。
一方、上述した公知（特許文献２）の研磨用キャリアでは、突起を設けてはいるものの、ガラス繊維の配向方向を考慮していないことに発明者は気がついた。さらに、ガラス繊維の配向方向と平行に突出した突起の先端のガラス繊維がガラス基板の外周端面に傷を生じさせていることを、発明者は見出した。ガラス繊維の配向方向と平行に突出した突起の先端には、特に力が集中しやすいため、ガラス基板の外周端面に傷を付け易い。そして、実験を重ねた結果、下記に示す態様の研磨処理用キャリア及び基板の製造方法を発明するに至った。
【００５５】
本明細書において、基板には、ガラス基板のほか、アルミニウム基板、シリコンウエハ等が含まれるが、以降の説明では、代表してガラス基板を例に説明する。なお、アルミニウム基板には、純アルミニウムのほか、マグネシウム等の他の金属元素を含むアルミニウム合金からなる基板も含まれる。アルミニウム基板等の表面には、例えば、ＮｉＰ（ニッケル窒化物）のメッキ膜等が設けられていてもよい。
本明細書において、繊維には、ガラス繊維のほか、金属繊維等も含まれるが、以降の説明では、代表してガラス繊維を例に説明する。また、単に繊維という場合は、特に断った場合を除いて、複数の繊維を意味する。さらに、繊維の配向方向の数は、１つのみであってもよく、２つ、３つ等の複数であってもよいが、以降の説明では、代表して２つである場合を例に説明する。
本明細書において、保持穴の内側という場合、保持穴の中心部から保持穴の半径方向の外側、あるいは、保持穴が狭まる方向をいい、保持穴の外側という場合、保持穴の中心部から保持穴の半径方向の内側、あるいは、保持穴が広がる方向をいう。
【００５６】
（研磨装置）
本実施形態の研磨処理用キャリアを用いるガラス基板の研磨装置について図１及び図２を参照して説明する。研磨処理用キャリアは、円板状のガラス基板を上定盤及び下定盤で挟んでガラス基板のガラス主表面を研磨処理する際にガラス基板を保持するための保持穴を有する。図１は、研磨装置（両面研磨装置）の分解斜視図である。図２は、研磨装置の断面図である。研削装置についても研磨装置と同様の構成を有するので、研削装置の説明は省略する。
【００５７】
図１に示すように、研磨装置は、上下一対の定盤、すなわち上定盤４０および下定盤６０を有している。上定盤４０および下定盤６０の間に円環状のガラス基板Ｇが狭持され、上定盤４０または下定盤６０のいずれか一方、または、双方を移動操作することにより、ガラス基板Ｇと各定盤とを相対的に移動させることで、このガラス基板Ｇの両主表面を研磨することができる。なお、ガラス基板と定盤との間には、研磨砥粒を含んだ研磨スラリが供給される。以降、上定盤４０及び下定盤６０を総称して説明するとき、単に定盤という。
【００５８】
図１及び図２を参照して研磨装置の構成をさらに具体的に説明する。
研磨装置において、下定盤６０の上面および上定盤４０の下面には、研磨パッド１０が貼り付けられている。図１では、研磨パッド１０はシート状に記されている。研磨パッド１０には、例えば、発泡ウレタン樹脂等を用いることができる。
キャリア３０は、円板状のガラス基板Ｇを上定盤４０と下定盤６０で挟んでガラス基板Ｇの主表面を研磨処理する際に、ガラス基板Ｇを保持するための保持穴を有する。具体的には、キャリア３０は、外周部に設けられて太陽歯車６１及び内歯車６２に噛合する歯部３１と、ガラス基板Ｇを収容し保持するための１または複数の保持穴３２とを有する。太陽歯車６１、外縁に設けられた内歯車６２および円板状のキャリア３０は全体として、中心軸ＣＴＲを中心とする遊星歯車機構を構成する。円板状のキャリア３０は、内周側で太陽歯車６１に噛合し、かつ外周側で内歯車６２に噛合するとともに、ガラス基板Ｇを１または複数を収容し保持する。下定盤６０上では、キャリア３０が遊星歯車として自転しながら公転し、ガラス基板Ｇと下定盤６０とが相対的に移動させられる。例えば、太陽歯車６１が反時計回りの方向に回転すれば、キャリア３０は時計回りの方向に回転し、内歯車６２は反時計回りの方向に回転する。その結果、下定盤６０とガラス基板Ｇの間に相対運動が生じる。同様にして、ガラス基板Ｇと上定盤４０とを相対的に移動させてもよい。
【００５９】
上記相対運動の動作中には、上定盤４０がキャリア３０に保持されたガラス基板Ｇに対して（つまり、鉛直方向に）所定の圧力で押圧し、これによりガラス基板Ｇに対して研磨パッド１０が押圧される。また、図２に示すように、ポンプ（不図示）によって研磨スラリが、供給タンク７１から１または複数の配管７２を経由してガラス基板Ｇと研磨パッド１０との間に供給される。
【００６０】
（キャリア）
キャリア３０は、複数のガラスクロス（ＪＩＳ  Ｒ３４１４：２０１２）を積層させた積層構造を有している。キャリア３０を、ガラスクロスを用いた積層構造とするのは、キャリア３０が研磨中に太陽歯車６１及び内歯車６２からうける力によっての曲げ変形やせん断変形を引き起こし、その結果、ガラス基板Ｇが破損することが生じないように、曲げ剛性、せん断剛性、及び機械的強度を確保するためである。ガラスクロスは、ガラス繊維からなるガラス糸（ＪＩＳ  Ｒ３４１３：２０１２。以降、ガラスヤーンともいう）を織り上げて製造したものである。キャリア３０は、上記ガラスクロスに樹脂材料を含浸させた層を重ねて圧着したものである。すなわち、キャリア３０は、樹脂材料内に、互いに異なる２方向にガラス繊維を配向させたガラスクロスが配された板材（以降、樹脂含浸基板ともいう）で構成されている。樹脂材料としては、エポキシ樹脂やフェノール樹脂等の熱可塑性樹脂が用いられる。
【００６１】
図３は、本実施形態におけるキャリア３０の保持穴３２の内周壁面３６とガラス繊維の配向する２つの配向方向との関係の一例を説明する図である。図３に示す内周壁面３６の輪郭形状は、便宜的に円形状で示しているが、後述するように、保持穴３２の周上に沿って凹凸を有する。キャリア３０は、互いに異なる２方向（Ｘ，Ｙ方向）にガラス繊維を配向させたガラスクロスに樹脂材料を含浸させてなる板で構成されている。ガラスクロスの各層におけるガラス繊維の配向方向は、いずれもＸ方向、Ｙ方向である。ガラスクロスは、例えばフィラメント径が数μｍのガラス繊維３３，３４が、例えば単位当たり２００本〜８００本の密度で配列して構成された織り布である。
【００６２】
図４は、キャリア３０の保持穴３２の輪郭形状の一例を示す図である。図５は、図１に示すキャリア３０を、保持穴３２の１つに注目して示す斜視図である。図６は、キャリア３０の保持穴３２の内周壁面３６とガラス基板Ｇとの当接状態を説明する図である。
本実施形態のキャリア３０は、少なくとも一方向に配向したガラス繊維と樹脂材料とを含む複合材料から形成され、円板状の基板を上定盤及び下定盤で挟んで基板の一対の主表面を研磨処理する際に基板を保持するための保持穴３２を有している。保持穴３２は、保持穴の内周壁面の周上に、保持穴３２に基板が保持された状態で基板が繊維と接触するよう構成された第１の壁部（後述する第１の曲面３７、平面３８、第２の曲面３９のうち、第２の壁部を除く部分）と、当該基板が繊維と接触しないように構成された第２の壁部（後述する配向方向壁面部分３５）と、を有している。第２の壁部は、保持穴３２の内周壁面のうち、一方向を含む繊維の配向方向を向く部分に形成されている。そして、第１の実施形態のキャリア３０は、第２の壁部は、第１の壁部よりも、保持穴の半径方向の外側に位置していることを特徴とする。なお、一方向を含む繊維の配向方向とは、キャリアに含まれる繊維が配向する全ての方向を意味する。したがって、保持穴の内周壁面には、繊維の全ての配向方向に対応して第２の壁部が形成されており、具体的には、繊維の配向方向の数の２倍の数の第２の壁部が内周壁面に形成されている。例えば、繊維の配向方向の数が２である場合は、第２の壁部は内周壁面の４箇所に形成される。この点は、後述する第２の実施形態でも同様である。
【００６３】
図４に示す保持穴３２の側壁面のうち、ガラス繊維の配向する２つの配向方向（Ｘ方向、Ｙ方向）に面する配向方向壁面部分３５が、いずれも、保持穴３２の内周壁面の輪郭に内接する内接円の外側に位置するように保持穴３２の輪郭が定められている。これにより、研磨処理中のガラス基板Ｇの外周側壁面が、配向方向壁面部分３５と当接せず、配向方向壁面部分３５の両側において当接するようになっている。
ここで、配向方向壁面部分３５とは、図３に示すように、保持穴３２の内周壁面の輪郭に内接する内接円Ｃを想定したとき、内接円の法線方向（内接円の接線に対して直交する方向）が、ガラス繊維３３，３４の配向方向に一致するような内接円上の部分を、内接円の中心点から見た方位方向に位置する保持穴３２の内周壁面の部分（図３において、太い実線で示す部分）をいう。このとき、法線方向が配向方向と一致するとは、図３に示すように、方向が完全に一致する部分を中心にして、θ＝４０°（図の中心線に対して±２０°）の範囲内の壁面部分を配向方向壁面部分３５の許容範囲とする。そのような許容範囲には、例えばθ＝２２．５°（図の中心線に対して±１１．２５°）の範囲が挙げられる。保持穴３２は、概略円形状に設けられているので、配向方向壁面部分は４つ、Ｘ方向の方位角を０度として、θ＝０°、９０°、１８０°、２７０°のそれぞれを中心とした配向方向壁面部分３５がある。図４に示す保持穴３２の内周壁面３６のうち、配向方向壁面部分３５は、保持穴３２の内周壁面の輪郭に内接する内接円（図４では点線で示されている）の外側に位置している。具体的には、図４に示す例では、配向方向壁面部分３５の、保持穴３２の周方向に沿った両側の壁面において、保持穴３２の内側に向く凸形状の第１の曲面３７を成している。凸形状の第１の曲面３７は、内接円に接している。したがって、ガラス基板Ｇの外周側壁面は、図６に示すように、配向方向壁面部分３５と当接せず、配向方向壁面部分３５の両側において当接する。このように、ガラス繊維３３，３４の配向方向に面する配向方向壁面部分３５は、保持穴３２の内周壁面の輪郭に内接する内接円の外側に位置し、ガラス基板Ｇの外周側壁面と当接しない。このため、配向方向壁面部分３５においてガラス繊維３３，３４が樹脂材料から露出したとしても、ガラス繊維３３，３４の端がガラス基板Ｇの外周側壁面と接触することがないので、ガラス基板Ｇの外周側壁面に傷がつくことを防止できる。これにより、ガラス基板Ｇの主表面に微粒子等が付着して欠陥が形成されることを抑制できる。なお、ガラス基板Ｇの内周側および外周側の端面には、面取りが施されることによって、主表面と直交する側壁面と、側壁面と主表面を繋ぐ面取り面（介在面）とが形成されていてもよく、この場合、ガラス基板Ｇの外周側の端面（外周側壁面）のうち、特に側壁面に傷がつくことが防止される。
また、配向方向壁面部分３５に対して保持穴３２の内周壁面の周方向の両側に位置する、保持穴３２の内側に向く凸形状の２つの第１の曲面３７がガラス基板Ｇと当接し、ガラス基板Ｇの外周側壁面に加える力を分散するので、凸形状の２つの第１の曲面３７がガラス基板Ｇの外周側壁面と当接して傷をつくることを抑制できる。一方、保持穴３２の形状が、従来のような単純な円形の場合、１箇所で接触するため、力が集中して傷が入り易い。
なお、１つのキャリア３０には複数の保持穴３２が設けられる場合、全ての保持穴３２においてガラス繊維の配向方向を考慮して、保持穴３２の内側に向く凸形状の第１の曲面３７を設けることが好ましい。凸形状の第１の曲面３７は、１つのキャリア３０に形成された全ての保持穴３２において、キャリア３０に含まれるガラス繊維の向きを考慮して形成されている必要がある。凸形状の突起（ノッチ）を有する従来の研磨用キャリアでは、例えば特許文献２において図示されるように、ノッチの向きに注意が払われていなかったため、１つのキャリアに複数の保持穴が形成されている場合、ノッチ先端部の基板支持部においてガラス繊維が垂直方向に突出する場合があった。このため、複数の保持穴を有するキャリアを用いて研磨または処理を行った場合に、バッチ内の全ての基板について、垂直方向に突出するガラス繊維との接触を防止することができていなかった。
配向方向壁面部分３５の壁面部分が一部をなす仮想円から当該仮想円の中心方向への仮想円の半径方向における凸形状の第１の曲面３７の最大突き出し量は０．３〜５ｍｍであることが好ましく、１〜３ｍｍがより好ましい。なお、凸形状の第１の曲面３７は、曲面を有するものであればよく、図示されるように、凸形状の第１の曲面３７の内側の部分から外側に膨らむように湾曲する曲面を有していていもよく、特許文献２の図１に示されるように、凸形状の第１の曲面の外側から内側に膨らむように湾曲する曲面、または、平面を有していていもよい。凸形状の第１の曲面３７が凸形状の第１の曲面３７の内側の部分から外側に膨らむように湾曲する曲面を有している場合、その曲面の曲率半径Ｒは５〜１５０ｍｍであることが好ましく、１０〜５０ｍｍであることがより好ましい。凸形状の第１の曲面の数は、４つ以上であることが好ましく、８以上であることがより好ましい。
【００６４】
図４に示す例では、保持穴３２の内側に向く凸形状の第１の曲面３７が8つ設けられているが、第１の曲面３７の周上の配置数は8つに限られない。図７（ａ），（ｂ）は、キャリア３０の保持穴３２の輪郭形状の他の例を示す図である。図７（ａ），（ｂ）に示すように、配置数は６、１０等であってもよい。このように、ガラス繊維３３，３４の配向する２つの配向方向（Ｘ方向、Ｙ方向）に面する配向方向壁面部分３５の両側の壁面において、凸形状の第１の曲面３７が設けられる限りにおいて、上記配置数は制限されない。
【００６５】
さらには、配向方向壁面部分３５の両側の壁面において、凸形状の第１の曲面３７が設けられる代わりに、平面３８が設けられてもよい。図８（ａ）〜（ｃ）は、キャリア３０の保持穴３２の輪郭形状のさらに他の例を示す図である。ガラス基板Ｇの外周側壁面が、配向方向壁面部分３５と当接せず、配向方向壁面部分３５の両側において当接する限りにおいて、図８（ａ）〜（ｃ）に示すように、保持穴３２の輪郭形状において、ガラス繊維３３，３４の配向する２つの配向方向（Ｘ方向、Ｙ方向）に面する配向方向壁面部分３５の両側の壁面において、平面３８であってもよい。平面３８は、内接円Ｃに接している。すなわち、保持穴３２の輪郭形状は、正六角形、正八角形、正十角形等の正多角形あるいは多角形とすることもできる。図８（ａ）に示す正六角形の例では、配向方向壁面部分３５の４つの位置を、正六角形の頂点の位置に対応させることができないため、図８（ａ）に示すように、配向方向壁面部分３５の位置が正六角形の頂点の位置からずれた位置にくるように、ガラス繊維３３，３４の配向する２つの配向方向（Ｘ方向、Ｙ方向）に対する正六角形の向きが調節される。同様に、図８（ｃ）に示すような正十角形の例においても、配向方向壁面部分３５の４つの位置を、正十角形の頂点の位置に対応させることができないため、配向方向壁面部分３５の位置が正十角形の頂点の位置からずれ位置にくるように、ガラス繊維３３，３４の配向する２つの配向方向（Ｘ方向、Ｙ方向）に対する正十角形の向きを調節される。
なお、図８（ｂ）に示す正八角形の例では、配向方向壁面部分３５の４つの位置を正八角形の頂点の位置に対応させることができるので、配向方向壁面部分３５の位置が正八角形の頂点の位置に来るように、ガラス繊維３３，３４の配向する２つの配向方向（Ｘ方向、Ｙ方向）に対する正八角形の向きが調節される。
【００６６】
図８（ａ）〜（ｃ）に示す例においても、保持穴３２の内周壁面のうち、平面３８は、内接円Ｃに接している。配向方向壁面部分３５が、いずれも、保持穴３２の内周壁面の輪郭に内接する内接円Ｃの外側に位置するように保持穴３２の輪郭を定めることにより、研磨処理中のガラス基板Ｇの外周側壁面が、配向方向壁面部分３５と当接せず、配向方向壁面部分３５の両側において当接することができる。すなわち、保持穴３２の配向方向壁面部分３５の、保持穴３２の周方向に沿った両側の壁面は、平面３８であり、研磨処理中のガラス基板Ｇの外周側壁面は、上記平面３８の部分と当接する。したがって、配向方向壁面部分３５においてガラス繊維３３，３４が樹脂材料から露出したとしても、ガラス繊維３３，３４の端がガラス基板Ｇの外周側壁面と接触することがないので、ガラス基板Ｇの外周側壁面に傷がつくことを防止できる。これにより、ガラス基板Ｇの主表面に微粒子等が付着して欠陥が形成されることを抑制できる。
【００６７】
また、保持穴３２の配向方向壁面部分３５の、保持穴３２の周方向に沿った両側の壁面は平面３８でなくてもよい。図９は、キャリア３０の保持穴の輪郭形状のさらに他の例を示す図である。平面３８の代わりに、保持穴３２の内周壁面の輪郭に内接する内接円Ｃの曲率半径よりも大きな曲率半径を有する第２の曲面３９を用いることができる。第２の曲面３９は、保持穴３２の外側に対して凸形状（保持穴３２の内側に対して凹形状）である。第２の曲面３９は、内接円Ｃと接している。この場合、図示されるように、保持穴３２の内周壁面のうち、配向方向壁面部分３５が、いずれも、保持穴３２の内周壁面の輪郭に内接する内接円Ｃの外側に位置するように保持穴３２の輪郭が定められている。これにより、研磨処理中のガラス基板Ｇの外周側壁面が、配向方向壁面部分３５と当接せず、配向方向壁面部分３５の両側の第２の曲面３９において当接する。したがって、配向方向壁面部分３５においてガラス繊維３３，３４が樹脂材料から露出したとしても、ガラス繊維３３，３４の端がガラス基板Ｇの外周側壁面と接触することがないので、ガラス基板Ｇの外周側壁面に傷がつくことを防止できる。これにより、ガラス基板Ｇの主表面に微粒子等が付着して欠陥が形成されることを抑制できる。
【００６８】
キャリア３０の機械的強度を高める点から、ガラス繊維３３，３４の先端は、保持穴３２の内周壁面３６に位置することが好ましい。すなわち、第１の曲面３７、平面３８、あるいは、第２の曲面３９の面上に、ガラス繊維３３，３４の先端が位置することが好ましい。
しかし、ガラス基板Ｇの外周側壁面に傷がつくことをより一層防止する点から、配向方向壁面部分３５の両側に位置する第１の曲面３７、平面３８、あるいは、第２の曲面３９には、ガラスクロスのガラス繊維３３，３４の先端がなく、ガラス繊維３３，３４の先端は、保持穴３２の輪郭に対してこの輪郭の外側に位置することが好ましい。配向方向壁面部分３５の両側に位置する第１の曲面３７、平面３８、あるいは、第２の曲面３９は、配向方向壁面部分３５ではないので、ガラス繊維３３，３４の先端が第１の曲面３７、平面３８、あるいは、第２の曲面３９上に位置しても、ガラス基板Ｇの外周側壁面に傷がつき難い。しかし、配向方向壁面部分３５においてガラス繊維３３，３４が樹脂材料から露出していなくても、研磨中、ガラス繊維３３，３４の周りを囲む樹脂材料は、ガラス基板Ｇと当接したとき、わずかに圧縮を受けてガラス繊維３３，３４が樹脂材料から突き出す場合がある。また研磨処理中、上記樹脂材料がガラス基板Ｇと擦れて樹脂材料が摩耗することにより、ガラス繊維３３，３４が露出する場合がある。このような場合においても、ガラス基板Ｇの外周側壁面に傷がつくことを抑制するために、ガラス繊維３３，３４の先端が、保持穴３２の輪郭に対して保持穴３２の輪郭の外側に位置することが好ましい。この場合、キャリア３０の機械的強度を確保する観点から、ガラス繊維３３，３４の先端と保持穴３２の輪郭との距離は２μｍ未満であることが好ましい。このように先端が保持穴３２の内周壁面３６に到達しないガラス繊維３３，３４は、フッ酸を含むエッチング溶液を用いてキャリア３０の第１の曲面３７、平面３８、あるいは、第２の曲面３９に露出したガラス繊維３３，３４をエッチング処理することにより得られる。すなわち、複数のガラス繊維が２つの配向方向のいずれかを向くよう配されたガラスクロスによって補強され、このガラスクロスに樹脂材料が含浸されてなる樹脂含浸基板に保持穴３２を形成し、保持穴３２の形成後、この樹脂含浸基板にエッチングを行うことにより作製されること、が好ましい。
【００６９】
なお、キャリア３０の保持穴３２の内周壁面のうち、第１の曲面３７、平面３８、あるいは、第２の曲面３９には、ガラス繊維３３，３４を、フッ酸を含むエッチング液でエッチングするエッチング処理後、エッチング処理により生成されたフッ化アルミン酸アルカリ塩を、金属イオンを含む酸性の電解質溶液で除去する除去処理を施してもよい。まず、このエッチング処理を行うことにより、ガラス基板Ｇの外周端面に傷が入る確率をさらに低減することが可能となる。さらに、エッチング処理後に上記の除去処理を施すことにより、キャリア３０に残存するフッ化アルミン酸アルカリ塩の微粒子が除去されるので、研磨中、ガラス基板Ｇと上定盤４０あるいは下定盤６０との間にフッ化アルミン酸アルカリ塩の微粒子が入り込んで、ガラス基板Ｇの主表面に傷をつけること、あるいは、上記微粒子が、ガラス基板Ｇに磁性層を形成するときに行うスパッタリング中にガラス基板Ｇの主表面上に乗って磁性層に欠陥をつくることを防止できる。
【００７０】
配向方向壁面部分３５の両側の第１の曲面３７、平面３８、あるいは、第２の曲面３９は、保持穴３２の周上に４箇所以上設けられていることが、保持穴３２の内周壁面３６とガラス基板Ｇの外周側壁面とが当接するときの力を分散させる点で好ましい。上記当接する力が分散せず集中した場合、キャリア３０は局部的な大きな力を受けて局部変形し、キャリア３０が破損し、あるいは、キャリア３０が変形して撓んだ隙間にガラス基板Ｇが進入して、研磨中にガラス基板Ｇや研磨パッドの破損が生じる虞がある。
また、保持穴３２の内周壁面の輪郭に内接する内接円Ｃの直径は、研磨しようとするガラス基板Ｇの円板形状と略同等か、それよりやや大きく、ガラス基板Ｇの円板形状の直径の１．００２〜１．０３１倍であることが、ガラス基板Ｇの外周側壁面を、配向方向壁面部分３５と当接させず、配向方向壁面部分３５の両側の壁面において確実に当接させる点で、好ましい。この範囲より小さいと、ガラス基板を保持穴に保持させたり、保持穴からガラス基板を取り外す作業が困難になる場合がある。また、この範囲より大きいと、加工中にガラス基板が勢い良く保持穴の内周壁面に当たりやすくなり、端面傷が出やすくなる場合がある。
【００７１】
図１，２に示す研磨装置では、研磨パッドを上定盤４０あるいは下定盤６０に貼り付けたものであるが、上定盤４０あるいは下定盤６０に固定砥粒を設けて、ガラス基板Ｇと上定盤４０あるいは下定盤６０との間にクーラントを供給してもよい。また、キャリア３０は研磨装置の他に、ガラス基板Ｇを研削する研削装置に用いることもできる。
このようなキャリア３０を、研磨装置、さらには、この研磨装置と略同様の構成をした研削装置に用いて、以下に示すような磁気ディスク用ガラス基板の製造に好適に用いることができる。ガラス基板の研削装置を用いた研削では、研磨に比べて研削後のガラス基板の主表面の粗さＲａは大きい。このような研削において、上定盤及び下定盤のそれぞれとガラス基板との間に研削液を供給してガラス基板の主表面を研削してもよい。あるいは、上定盤及び下定盤のそれぞれに固定砥粒を設け、この固定砥粒とガラス基板との間に潤滑液を供給してガラス基板の主表面を研削してもよい。
【００７２】
（磁気ディスク用基板の製造方法）
本実施形態の製造方法では、まず、一対の主表面を有する板状の磁気ディスク用ガラス基板の素材となるガラスブランクの成形処理が行われる。次に、このガラスブランクの粗研削処理が行われる。この後、ガラスブランクに形状加工処理及び端面研磨処理が施される。この後、ガラスブランクから得られたガラス基板に固定砥粒を用いた精研削処理が行われる。この後、第１研磨処理、化学強化処理、及び、第２研磨処理がガラス基板に施される。なお、本実施形態では、上記流れで行うが、上記処理が全てある必要はなく、これらの処理は適宜行われなくてもよい。また、処理の順番は適宜変更することができる。以下、各処理について、説明する。
【００７３】
（ａ）ガラスブランクの成形
ガラスブランクの成形では、例えばプレス成形法を用いることができる。プレス成形法により、円形状のガラスブランクを得ることができる。さらに、ダウンドロー法、リドロー法、フュージョン法、フロート法などの公知の製造方法を用いて製造することができる。これらの公知の製造方法で作られた板状ガラスブランクに対し、適宜形状加工を行うことによって磁気ディスク用ガラス基板の元となる円板状のガラス基板が得られる。
【００７４】
（ｂ）粗研削
粗研削では、具体的には、ガラスブランクを、図１，２に示す装置と同様の遊星歯車機構を備える周知の両面研削装置に装着される保持部材（キャリア）に設けられた保持穴内に保持しながらガラスブランクの両側の主表面の研削が行われる。この時、上述のキャリア３０を用いることができる。研削剤として、例えば遊離砥粒が用いられる。粗研削では、ガラスブランクが目標とする板厚寸法及び主表面の平坦度に略近づくように研削される。なお、粗研削は、成形されたガラスブランクの寸法精度あるいは表面粗さに応じて行われるものであり、場合によっては行われなくてもよい。
【００７５】
（ｃ）形状加工
次に、形状加工が行われる。形状加工では、ガラスブランクの成形後、公知の加工方法を用いてガラスブランクの中心に円孔を形成することにより、円孔があいた円板形状のガラス基板を得る。その後、ガラス基板の端面の面取りを実施する。すなわち、（ａ）〜（ｃ）の加工をガラスブランクに施すことにより、円板形状のガラス基板がつくられる。
【００７６】
（ｄ）端面研磨
次にガラス基板の端面研磨が行われる。端面研磨は、例えば研磨ブラシとガラス基板の端面との間に遊離砥粒を含む研磨液を供給して研磨ブラシとガラス基板とを相対的に移動させることにより研磨を行う処理である。端面研磨では、ガラス基板の内周側壁面及び外周側壁面を研磨対象とし、内周側壁面及び外周側壁面を鏡面状態にする。
【００７７】
（ｅ）精研削
次に、ガラス基板の主表面に精研削が施される。精研削では固定砥粒を貼り付けた定盤を用い、図１，２に示した研磨装置と同様の遊星歯車機構の両面研削装置を用いて、ガラス基板の主表面に対して研削を行うことが好ましい。この場合、遊離砥粒と研磨パッドの組み合わせの代わりに、固定砥粒を設けた定盤とクーラントの組み合わせを用いることが好ましい。具体的には、ガラス基板を、両面研削装置の保持部材である上述したキャリア３０に設けられた保持穴内に保持しながらガラス基板の両側の主表面の研削を固定砥粒で行う。研削による取代量は、例えば１０μｍ〜２００μｍ程度である。定盤により基板にかける荷重は、１００〜２５０ｇ／ｃｍ２であることが好ましい。
本実施形態の精研削では、固定砥粒を含んだ研削面とガラス基板の主表面とを接触させてガラス基板の主表面を研削するが、遊離砥粒を用いた研削を行ってもよい。
【００７８】
（ｆ）第１研磨
次に、ガラス基板の主表面に第１研磨が施される。具体的には、ガラス基板の外周側壁面を、図１、２に示される研磨装置のキャリア３０に設けられた保持穴３２内に保持しながらガラス基板Ｇの両側の主表面の研磨が行われる。第１研磨は、遊離砥粒を用いて、定盤に貼り付けられた研磨パッドを用いる。第１研磨は、例えば固定砥粒による研削を行った場合に主表面に残留したクラックや歪みの除去をする。第１研磨では、主表面端部の形状が過度に落ち込んだり突出したりすることを防止しつつ、主表面の表面粗さ、例えば算術平均粗さＲａを低減することができる。そして、主表面は鏡面となる。
第１研磨に用いる遊離砥粒は特に制限されないが、例えば、酸化セリウム砥粒、あるいはジルコニア砥粒などが用いられる。
研磨パッドの種類は特に制限されないが、例えば、硬質発泡ウレタン樹脂ポリッシャが用いられる。
【００７９】
（ｇ）化学強化
ガラス基板は公知の方法を用いて適宜化学強化することができる。化学強化を行うタイミングは、適宜決定することができる。化学強化は、必要に応じて行われればよく、行われなくてもよい。
【００８０】
（ｈ）第２研磨（最終研磨）
次に、化学強化後のガラス基板に第２研磨が施される。第２研磨は、主表面のさらなる低粗さ化、低うねり化を目的とする。第２研磨においても、第１研磨に用いる両面研磨装置と同様の構成を有する遊星歯車機構の両面研磨装置が用いられる。具体的には、ガラス基板の外周側壁面を、図１〜３に示される研磨装置のキャリア３０に設けられた保持穴３２内に保持しながらガラス基板Ｇの両側の主表面の研磨が行われる。こうすることで主表面の端部の形状が過度に落ち込んだり突出したりすることを防止しつつ、主表面の粗さを低減することができる。第２研磨では第１研磨と比べて、遊離砥粒の種類、粒子サイズ、及び、研磨パッドの樹脂ポリッシャの硬度が異なる。
【００８１】
第２研磨に用いる遊離砥粒として、例えばコロイダルシリカ等の微粒子が用いられる。研磨されたガラス基板を洗浄することで、磁気ディスク用ガラス基板が得られる。
第２研磨は、必ずしも必須ではないが、ガラス基板の主表面の表面凹凸のレベルをさらに良好なものとすることができる点で実施することが好ましい。このようにして、第２研磨の施されたガラス基板は磁気ディスク用ガラス基板となる。
【００８２】
研削装置あるいは研磨装置で行う粗研削、精研削、第１研磨及び第２研磨の少なくとも１つの研磨処理では、ガラス基板Ｇを上下方向から挟む上定盤と下定盤が用いられる。研磨処理で用いるガラス基板Ｇを保持する保持穴３２の側壁面のうち、配向方向壁面部分３５が、いずれも、保持穴３２の内周壁面の輪郭に内接する円弧形状の外側に位置するように保持穴３２の輪郭を定めることにより、研磨処理中のガラス基板Ｇの外周側壁面が、配向方向壁面部分３５と当接せず、配向方向壁面部分３５の、保持穴３２の周方向に沿った両側において当接するように構成されている。好ましい形態として、保持穴３２の配向方向壁面部分３５の、保持穴３２の周方向に沿った両側の壁面は、図４に示すような凸形状の第１の曲面３７、図８（ａ）〜（ｃ）に示すような平面３８、あるいは、図９に示すような第２の曲面３９となっている。研磨処理中のガラス基板Ｇの外周側壁面は、第１の曲面３７、平面３８、あるいは第２の曲面３９と当接し、配向方向壁面部分３５と当接しない。このため、ガラス基板Ｇの外周側壁面への傷の発生を抑制し、さらに、ガラス基板Ｇの主表面に欠陥が形成されることを抑制することができる。
【００８３】
第２の実施形態
次に、第２の実施形態の研磨処理用キャリア、研磨処理用キャリアの製造方法、および磁気ディスク用基板の製造方法について詳細に説明する。
【００８４】
本発明者の研究によれば、特許文献１に記載のキャリアを用いて研磨処理を行った場合、ガラス基板の主表面に、異物が付着して汚染されたり、スクラッチ（微小な傷）が生じたりすることが分かった。具体的には、上記保持穴緩衝領域が形成されたキャリアを用いて研磨処理を行ったところ、保持穴の内壁面近傍の強度が低下することにより、キャリアを構成する樹脂材料の一部が脱落（欠落）し、研磨処理後のガラス基板の主表面に異物が付着して汚染される場合があることが分かった。また、ガラス基板の主表面にスクラッチが生じる場合もあることが分かった。そして、本発明者が鋭意検討を行ったところ、この原因は、保持穴の内壁面の外側の環状の領域において、ガラス繊維が完全に除去されてしまったことで、ガラスクロスによる補強効果が失われて保持穴の内壁面近傍の強度が低下し、研磨処理中に、ガラス基板がキャリアの保持穴緩衝領域に繰り返し衝突又は圧接することで、保持穴緩衝領域を構成する樹脂材料が一部脱落し、コンタミネーションとなってガラス基板と定盤との間に入り込み、ガラス基板の主表面を汚染するあるいはスクラッチを生じさせることにあることが明らかにされた。そして、実験を重ねた結果、下記に示す態様の研磨処理用キャリア、研磨処理用キャリアの製造方法、及び磁気ディスク用基板の製造方法を発明するに至った。
【００８５】
（研磨処理用キャリア）
図１０に、本実施形態のキャリア１を示す。
キャリア１は、後述する研削処理（粗研削処理及び精研削処理）および研磨処理（第１研磨処理、第２研磨処理）において、研削対象または研磨対象であるガラス基板を保持するものである。なお、本実施形態において、単に研磨処理という場合は、研削処理も含む概念として理解される。キャリア１は、ガラス基板を保持するための複数の保持穴３を有する。
【００８６】
キャリア１は、複数のガラス繊維が２つの配向方向のいずれかを向くよう配され、キャリア１を補強するガラスクロスと、当該ガラスクロスに含浸される樹脂材料と、を有する樹脂含浸基板を含む。
ガラスクロスは、特に制限されることなく公知のものを用いることができ、例えば、ガラス繊維の束であるガラスヤーンを複数用いて平織したものが用いられる。平織されたガラスクロスでは、複数のガラスヤーンが互いに直交する２つの配向方向を向いている。なお、本実施形態において、直交するという場合には、２つの配向方向が９０°をなす場合のほか、略９０°（例えば、７０〜１１０°、７８．７５〜１０１．２５°、８０〜１００°）をなしている場合も含まれる。また、２つの配向方向は、互いに直交する配向方向であってもよく、互いに直交しない配向方向（例えば互いに６０°または１２０°をなす方向）であってもよい。ガラス繊維の材質には、特に制限されないが、例えばアルミノシリケートガラスが用いられる。
【００８７】
樹脂含浸基板において、樹脂材料は、ガラス繊維のそれぞれを取り囲むように、ガラスクロスに含浸されていると考えられるが、ガラス繊維の部分同士が直接接していてもよい。樹脂材料は、特に制限されないが、例えばエポキシ樹脂、フェノール樹脂等の熱硬化性樹脂が用いられる。樹脂含浸基板は、公知の方法により作製され、例えば、ガラスクロスに樹脂材料を含浸させた後、樹脂材料を乾燥させることで得られるプリプレグを複数枚（例えば５枚）、プリプレグ間で配向方向が一致するよう積層し、圧着させることで得られる。ガラス繊維の径は、特に制限されないが、例えば５〜１０μｍである。平織りされたガラスクロスにおいて、特に制限されないが、ガラスヤーンの太さ（キャリアの平面方向に沿ったガラスヤーンの幅）は、例えば２００〜７００μｍであり、ガラスヤーンの太さ（キャリアの板厚方向に沿ったガラスヤーン幅）は、例えば４０〜９０μｍであり、ガラスヤーン同士の間隔（ピッチ）は、例えば３００〜７００μｍである。
【００８８】
本実施形態のキャリア１は、第１の実施形態のキャリア３０と同様に、少なくとも一方向に配向したガラス繊維と樹脂材料とを含む複合材料から形成され、円板状の基板を上定盤及び下定盤で挟んで基板の一対の主表面を研磨処理する際に基板を保持するための保持穴３を有している。保持穴３は、保持穴３の内壁面（内周壁面）５の周上に、保持穴３に基板が保持された状態で基板が繊維と接触するよう構成された第１の壁部と、当該基板が繊維と接触しないように構成された第２の壁部（後述する第１の内壁面５ａ、第２の内壁面５ｂ）と、を有している。第２の壁部は、保持穴３の内周壁面のうち、一方向を含む繊維の配向方向を向く部分に形成されている。そして、第２の実施形態のキャリア３０は、保持穴３の内周壁面から保持穴３の半径方向の外側に延在する環状の領域７に、第２の壁部に対し保持穴の半径方向の外側に設けられるとともに配向方向に繊維が存在しない繊維不存在領域（後述する第１の補強領域１１，第２の補強領域１３）が配されていることを特徴とする。
【００８９】
キャリア１は、図１２に示されるように、保持穴３の内壁面５から外側に延在する環状の領域７に、第１の補強領域１１と第２の補強領域１３とが互いに離間して保持穴３の周方向に交互に配されている。図１２は、キャリア１の保持穴３を環状の領域７に注目して示す図である。なお、図１２では、説明の便宜のため、ガラスクロスを構成するガラスヤーンを表す代わりに、１本のガラスヤーンに見立てた１本のガラス繊維を表すとともに、環状の領域７の幅（保持穴３の径方向長さに沿った長さ）を誇張して大きく示している。本実施形態において、保持穴の内壁面とは、特に断った場合を除いて、保持穴を画定する内壁面を意味する。また、内壁面の外側または内壁面から外側に延在するとは、キャリアを構成する複合材料のうち、内壁面から、保持穴３の中心部から保持穴３の半径方向の外側に向かう方向にある複合材料の部分に、キャリア１の平面方向に沿って延在すること、言い換えると、内壁面から保持穴３の半径方向の外側に所定の幅にわたって存在することを意味する。
【００９０】
環状の領域７の幅（保持穴３の半径方向に沿った長さ）は、特に制限されないが、例えば２〜１０μｍである。第１の補強領域１１は、２つの配向方向（図１２に示すＸ方向およびＹ方向）のうち一方の方向（Ｘ方向）を向く第１のガラス繊維２１のみで補強されている。一方、第２の補強領域１３は、配向方向の他方の方向（Ｙ方向）を向く第２のガラス繊維のみで補強されている。言い換えると、第１の補強領域１１では、第２のガラス繊維２３のみが除去され、第２の補強領域１３では、第１のガラス繊維２１のみが除去されている。なお、各補強領域１１，１３を補強するガラス繊維２１，２３は、補強領域１１，１３のそれぞれにおいて、図１２に示される態様に制限されることなく、当該ガラス繊維の径に応じて１本または複数本存在する。第１の補強領域１１では、第２のガラス繊維２３が除去されていることにより、第２のガラス繊維２３が向く配向方向（内壁面に略垂直な方向）に延びる形状の多数の凹部（不図示）を有する樹脂材料からなる部分が形成されている。また、第２の補強領域１３では、第１のガラス繊維２１が除去されていることにより、同様に多数の凹部（不図示）を有する樹脂材料からなる部分が形成されている。なお、本実施形態において、第２のガラス繊維のみで補強されという場合は、第１の補強領域において、第２のガラス繊維が一部欠落した状態で存在する場合も含まれる。同様に、第１のガラス繊維のみで補強されという場合は、第２の補強領域において、第１のガラス繊維が一部欠落した状態で存在する場合も含まれる。ガラス繊維は、数十本から数千本束ねられてヤーンを形成している。本実施形態では、内壁面の表面に横方向（ガラス繊維の配向方向と略垂直な方向）を向くヤーンが存在した場合、その表面の一部のフィラメント（１本のガラス繊維）がエッチングされても、大部分のフィラメントは残る。したがって、キャリアの強度はほぼ維持される。
【００９１】
第１の補強領域１１および第２の補強領域１３の環状の領域７における位置は、図１３に示されるように、周方向に互いに略等間隔で配置されていることが好ましく、４つの補強領域１１，１３のいずれか１つを基準にして、保持穴３の中心周り（中心部の周り）に０°、９０°、１８０°、２７０°をなす方向を含むよう定められ、保持穴３の中心周りに０°、９０°、１８０°、２７０°をなす方向に対してそれぞれ±２０°（例えば、±１１．２５°、±１０°）の範囲に定められることが好ましい。これにより、保持穴３の内壁面５に略直交するガラス繊維を確実に補強領域１１，１３から除去できるとともに、他の環状の領域７（環状の領域７のうち、補強領域１１，１３を除く領域）ではガラス繊維を確保できる。図１３は、キャリア１の保持穴３を、環状の領域７に注目して示す図である。
本実施形態では、第１の補強領域１１および第２の補強領域１３は、環状の領域７に、２つずつ含まれているが、第１の補強領域および第２の補強領域の数は、２つの配向方向のなす角度によって、定められる。なお、１つの環状の領域７に含まれる第１の補強領域１１および第２の補強領域１３を除く環状の領域７の部分１５は、環状の領域７の外側のキャリア１の部分と同じく、第１のガラスヤーンおよび第２のガラスヤーンの両方によって補強されている。
【００９２】
第１の補強領域１１は、保持穴３の内壁面５のうち第２のガラス繊維２３の配向方向に面する（配向方向を向く）第１の内壁部５ａの外側に設けられている。一方、第２の補強領域１３は、内壁面５のうち第１のガラス繊維２１の配向方向に面する（配向方向を向く）第２の内壁部５ｂの外側に設けられている。なお、第１の内壁部５ａおよび第２の内壁部５ｂ（いずれも第２の壁部）を除く、保持穴３の内壁面５の部分は、第１の壁部である。別の言い方をすると、保持穴３の内壁面５のうち、第１の内壁部５ａおよび第２の内壁部５ｂは、ガラス基板が保持穴３に保持された状態でガラス基板がガラス繊維に接触しないよう構成された繊維接触面であり、一方、第１の内壁部５ａおよび第２の内壁部５ｂを除く部分は、上記状態でガラス基板がガラス繊維に接触するよう構成された繊維接触面である。
本実施形態において、内壁部が配向方向に面するとは、内壁部が配向方向を向いていること、言い換えると、内壁部の法線方向が配向方向を向いていること、あるいは、キャリアの製造過程において、板材の内壁部から繊維が垂直方向を向いて露出していることまたは垂直方向に突出し（飛び出し）ていることをいう。ここでいう垂直方向とは、内壁部の法線方向に対してキャリアの平面方向において±２０°（例えば、±１１．２５°、±１０°）の範囲の方向をいう。内壁部が配向方向に面するという場合には、配向方向と交差する内壁部の位置における内壁部の接線方向が、当該配向方向（中心線）と直交している場合のほか、当該直交する方向を中心とする±２０°（例えば±１１．２５°）の角度範囲にわたる配向方向と交差している場合も含まれる。言い換えると、配向方向と交差する内壁部の位置における内壁部の法線方向が、当該配向方向と一致している場合のほか、当該配向方向を中心とする上記角度範囲にわたる配向方向と一致している場合も含まれる。また、内壁部が面するガラス繊維の配向方向は、内壁部の接線方向に対してガラス繊維が略垂直に突き出す方向を意味する。
【００９３】
キャリア１において、第１の補強領域１１は、第２のガラス繊維２３の先端が保持穴３の内壁面５に達しないよう形成され、第２の補強領域１３は、第１のガラス繊維２１の先端が保持穴３の内壁面５に達しないよう形成されている。言い換えると、第２のガラス繊維２３の先端によって第１の補強領域１１の範囲の一部が定められ、第１のガラス繊維２１の先端によって第２の補強領域１３の範囲の一部が定められている。
【００９４】
以上のキャリア１を用いて、ガラス基板の研磨処理を行うと、保持穴３の内壁面５から略垂直な方向に突出する（飛び出す）ガラス繊維が存在しないため、研磨処理中にガラス基板の端面に傷が発生することが防止される。一方、第１の補強領域１１および第２の補強領域１３は、内壁面５に対し略垂直な方向を向くガラス繊維とは異なる方向を向くガラス繊維が存在していることで、保持穴３の内壁面５近傍の強度が確保されている。このため、多数の凹部を有する樹脂材料からなる内壁面５近傍の部分が研磨処理中に外力（ガラス基板の内壁面に対する衝突、圧接、擦れ等）を受けて剥がれ、キャリアから脱離することが防止される。したがって、樹脂材料がコンタミネーションとなってガラス基板と定盤との間に入り込み、ガラス基板の主表面に付着したり、ガラス基板の主表面にスクラッチを生じさせたりすることが抑えられる。
【００９５】
また、第１の補強領域および第２の補強領域に存在するガラス繊維は、内壁面に対して略垂直な方向（例えば、略平行な方向）を向いているため、研磨処理中にガラス基板の端面が接触しても、ガラス基板の端面が当該ガラス繊維に対して滑るように、接触しながら回転し、このため、傷が発生しにくい。
キャリア１において、第１の補強領域１１および第２の補強領域１３は、キャリア１に含まれる全ての保持穴３の内壁面５に設けられていなくてもよく、一部の保持穴３の内壁面５に設けられてもよい。この場合、第１の補強領域１１および第２の補強領域１３が設けられた保持穴３にだけガラス基板を保持させて研磨処理を行うことができる。
【００９６】
（研磨処理用キャリアの製造方法）
次に、研磨処理用キャリアの製造方法について説明する。
本実施形態の研磨処理用キャリアの製造方法は、切削処理（第１のステップ）と、エッチング処理（第２のステップ）とを備える。
切削処理では、上記樹脂含浸基板に保持穴３を形成する。具体的には、エンドミルにより樹脂含浸基板を切削加工し、図１０に示すようなキャリアの外周形状および保持穴を作成する。図１１は、図１０に示すキャリアを、保持穴の１つに注目して示す斜視図である。なお、図１０において、キャリアの外形形状は、説明の便宜のため、図１１とは異なる形態で示している。このとき、樹脂含浸基板において、ガラスクロスのガラス繊維が、キャリアの外周形状、保持穴に沿って切断される。切削処理では、エッチング処理において複数の樹脂含浸基板を重ねて配置した場合に、後述するマスキング材を設けることやエッチング剤の塗布を容易に行える理由から、樹脂含浸基板の間でガラス繊維の配向方向が一致するよう、保持穴３を形成することが好ましい。例えば、配向方向を揃えて樹脂含浸基板（板材）を重ねた後、保持穴が複数の樹脂含浸基板に亘って貫通するように形成すればよい。こうすることで生産性も向上できる。切削処理の後、バリ取り加工を行ってもよい。
【００９７】
エッチング処理では、保持穴３が形成された樹脂含浸基板に少なくともエッチングを行うことで、キャリアを作製する。例えば、エッチングの後、洗浄、乾燥等を行うことで、キャリアが作製されてもよい。エッチング処理では、具体的には、保持穴３の内壁面５のうちガラス繊維の配向方向のいずれかを向く内壁部（図１２に示すキャリアにおいて符号５ａ、５ｂで示す内壁面の部分）に、当該配向方向を向くよう露出するガラス繊維をエッチングすることにより、キャリアの保持穴３の内壁面５から外側に延在する環状の領域７に、エッチングされたガラス繊維の配向方向とは異なる配向方向のガラス繊維のみで補強された補強領域を形成する。要するに、図１２に示されるように、第１の内壁部５ａに露出する第２のガラス繊維２３および第２の内壁部５ｂに露出する第１のガラス繊維２１をエッチングすることにより、第１の補強領域１１および第２の補強領域１３を形成する。なお、本実施形態において、単に露出するという場合、ガラス繊維の先端が内壁面に位置している場合のほか、内壁面から内側に突出している場合も含まれる。
【００９８】
エッチング処理では、切削処理された樹脂含浸基板を、例えばエッチング剤に浸漬し、切削加工により露出したガラス繊維のエッチングを行う。本実施形態では、樹脂含浸基板に含まれる繊維のうち、内壁面の一部（第２の壁部となる部分）において垂直方向に突出し（飛び出し）ている繊維のみを除去するため、内壁面の大部分には繊維が編まれ、すなわち、いずれの配向方向を向く繊維も残された状態で残されており、キャリアの強度が低下するのを防止できる。浸漬によりエッチング処理を行う場合のエッチング剤は、繊維に対するエッチング性を有するものであれば特に限定されない。ガラス繊維をエッチングする場合、例えばフッ酸やフッ素化合物を含むものが好適である。フッ酸を含むものの例としては、フッ酸のほか、ケイフッ酸等が挙げられる。フッ素化合物の例としては、フッ化アンモニウム（ＮＨ４Ｆ）やフッ化水素アンモニウム（ＮＨ５Ｆ２）等があげられる。また、フッ酸と、硫酸、硝酸等の強酸を混合した混酸をエッチング剤に用いてもよく、さらに粘度調整剤、溶媒等を含んでいてもよい。また、上記の物質を適宜混合して使用してもよい。樹脂含浸材料をエッチング剤に浸漬してエッチングを行う場合は、例えば、フッ酸および硫酸を含むエッチング剤が用いられる。この場合、フッ酸の濃度は０．０１〜２．０％、硫酸の濃度は０．０２〜４．０％程度とすることが好ましい。なお、本実施形態において、％は質量百分率を意味する。浸漬時間は、ガラス繊維のエッチング量（第１の補強領域１１、第２の補強領域１３の径方向長さ）やエッチング剤の濃度に応じて適宜定めればよいが、例えば６０分未満とすることが好ましい。エッチング剤の濃度が高すぎたり、放置時間が長すぎたりすると、必要以上の繊維を除去してしまったり、樹脂部分にもエッチングによるダメージが発生するなどして、保持穴の内壁面の強度が低下して研磨や研削加工中に内壁面の樹脂が剥がれ易くなる場合がある。
エッチング処理は、浸漬により行うことに制限されず、例えば、樹脂含浸材料にエッチング剤を塗布してエッチングを行ってもよい。塗布は、刷毛等の塗布手段を用いて行ってもよく、スプレーによる噴霧等によって行ってもよい。この場合のエッチング剤としては、例えば、フッ酸、フッ化水素アンモニウム、またはフッ化水素ナトリウム等の水溶液が用いられる。エッチング剤の濃度や、塗布後の樹脂含浸材料の放置時間は、適宜定めればよいが、上述の保持穴の内壁面の強度維持の観点から、例えば、エッチング剤の濃度は０．１〜２０ｗｔ％とすることが好ましい。また、塗布後の放置時間は６０分未満とすることが好ましい。
エッチング処理は、上記した浸漬、塗布のほか、シャワリング等によって行ってもよい。
【００９９】
エッチング処理では、エッチングに先立って、環状の領域７のうち補強領域となる部分以外の部分１５（図１２参照）に図示されないマスキング材を設け、エッチングの後、マスキング材を除去してもよい。これにより、補強領域となる部分以外の部分を、エッチング剤から保護し、当該部分でガラス繊維がエッチングされるのを防止できる。また、マスキング剤を用いることで、例えば、浸漬、シャワリングによってキャリア１を作製することができる。マスキング材は、例えば、テープ、樹脂層が用いられる。樹脂層の樹脂には、ポリテトラフルオロエチレン、エポキシ樹脂等が用いられる。なお、マスキング材を設ける内壁面上の位置は、通常、キャリアの主表面にガラス繊維の配向方向に対応する筋目が現れていることから、目視によりこれらの方向を確認することで、定めることができる。浸漬する場合、キャリアの主表面を樹脂等でマスキングしておくことが好ましい。また、マスキングとして、他の複合材料の板材（樹脂含浸基板）を積層してもよい。積層することによってキャリア製造効率向上とコスト低減が可能となる。
【０１００】
エッチング処理において、上記したエッチング剤への浸漬を行う代わりに、樹脂含浸基板の環状の領域７のうち補強領域となる部分に、上記エッチング剤を塗布することでエッチングを行ってもよい。これにより、キャリアの環状の領域７のうち補強領域としたい部分でのみガラス繊維をエッチングすることができる。なお、エッチング剤を塗布する位置は、マスキング材を設ける位置の確認と同様に、キャリアの主表面に現れている筋目を目視によりガラス繊維の配向方向を確認することで、定めることができる。
【０１０１】
エッチング処理では、エッチングに先立って、樹脂含浸基板（第１の板材）と、当該樹脂含浸基板の保持穴３が形成された位置と対応する位置に保持穴が形成された１又は複数の他の基板と、を板厚方向に重ねて配置することが好ましい。これにより、エッチング中に、樹脂含浸基板の主表面がエッチング剤に曝されるのを防いで、樹脂含浸基板の主表面のガラス繊維がエッチングされることによってキャリアの強度が低下するのを回避できる。他の基板は、上記キャリア１と同様のキャリアを作るための樹脂含浸基板（第２の板材）であってもよく、第１の板材の主表面の保護を目的として使用されるダミーの基板であってもよい。ダミーの基板は、第１の板材を挟持するよう第１の板材の両側に配してもよく、第１の板材が両側に配されてもよい。他の基板と第１の板材とは、エッチングの間、互いに一時的に固定されるための仮着剤等によって接着されてもよい。
複数の樹脂含浸基板（第１の板材および第２の板材）を重ねて配置する際は、樹脂含浸基板の間でガラス繊維の配向方向を一致させることが好ましい。複数の樹脂含浸基板の間で、ガラス繊維の配向方向に対する保持穴３の形成位置が同様である場合は、積層した状態での、上記したマスキング材を設けること、およびエッチング剤の塗布を簡単に行える。
【０１０２】
上記実施形態の研磨処理用キャリアあるいは研磨処理用キャリアの製造方法により製造されたキャリアは、例えば、後述する磁気ディスク用基板の製造方法において用いられるが、例えば、アルミニウム基板、シリコンウエハ等、ガラス基板以外の基板の製造において用いられてもよい。
また、以上説明した研磨処理用キャリアあるいは研磨処理用キャリアの製造方法により製造されたキャリアは、研磨処理のみでなく、研削処理に用いられてもよい。例えば、後述する磁気ディスク用基板の製造方法において、粗研削、精研削、第１研磨、第２研磨等、遊星歯車運動によって主表面を研削または研磨する処理の全てにおいて用いることができる。
【０１０３】
（磁気ディスク用基板の製造方法）
次に、本実施形態の磁気ディスク用基板の製造方法について説明する。
本製造方法は、上記説明した研磨処理用キャリアあるいは研磨処理用キャリアの製造方法により製造された研磨処理用キャリアにガラス基板を保持させた状態で、基板の主表面を研磨する研磨処理を有する。以下の説明において、キャリアという場合は、上記説明した研磨処理用キャリアあるいは研磨処理用キャリアの製造方法により製造されたキャリアを指す。
【０１０４】
本実施形態で行われる製造プロセスの概略を説明すると、まず、一対の主表面を有する板状のガラスブランクを形成する成形処理が行われる。ガラスブランクは、磁気ディスク用ガラス基板の素材となる。次に、このガラスブランクに粗研削処理が施される。この後、ガラスブランクに形状加工処理が施されてガラス基板が形成され、さらに端面研磨処理が施される。この後、ガラス基板に固定砥粒を用いた精研削処理が施される。この後、第１研磨処理、および第２研磨処理がガラス基板に施される。なお、本実施形態では、上記流れで行うが、上記流れ、処理の種類に制限されず、また、上記処理は、必要に応じて適宜省略できる。以下、上記した各処理について、説明する。
【０１０５】
（ａ）ガラスブランクの成形処理
成形処理では、例えばプレス成形法を用いて成形を行う。プレス成形法により、円板状のガラスブランクを得ることができる。プレス法に代えて、ダウンドロー法、リドロー法、フュージョン法などの公知の成形方法を用いて、ガラスブランクを製造してもよい。これらの方法で作られた板状ガラスブランクに対し、後述する形状加工処理を適宜施すことによって、磁気ディスク用ガラス基板の元となる円板状のガラス基板が得られる。
【０１０６】
（ｂ）粗研削処理
次に、粗研削処理が行われる。粗研削処理では、上記ガラスブランクを、両面研削装置のキャリアに保持させながら、ガラスブランクの両側の主表面の研削を行う。具体的には、ガラスブランクを、キャリアに設けられた保持穴に保持させるとともに、上定盤と下定盤の間に挟持し、研削剤を含む研削液を供給しつつ、上定盤または下定盤のいずれか一方、または、双方を移動操作させることで、ガラス基板と各定盤とを相対的に移動させて、ガラス基板の両主表面を研削する。研削剤として、例えば遊離砥粒が用いられる。粗研削処理では、ガラスブランクが目標とする板厚寸法及び主表面の平坦度に略近づくように研削される。なお、粗研削処理は、成形されたガラスブランクの寸法精度あるいは表面粗さに応じて行われるが、適宜省略できる。
【０１０７】
（ｃ）形状加工処理
次に、形状加工処理が行われる。形状加工処理では、ガラスブランクに、公知の加工方法を用いて円孔を形成することにより、円孔を有する円板状のガラス基板を得る。その後、ガラス基板の端面の面取りを行う。面取りは、ガラス基板の内周側および外周側の両方の端面に対して行われる。面取りが行われることで、ガラス基板の端面には、主表面と直交する側壁面と、側壁面と主表面を繋ぐ面取り面（介在面）とが形成される。
【０１０８】
（ｄ）端面研磨処理
次に、ガラス基板の端面研磨処理が行われる。端面研磨処理では、研磨ブラシとガラス基板の端面との間に遊離砥粒を含む研磨液を供給して、研磨ブラシとガラス基板とをガラス基板の厚み方向に相対的に移動させることにより研磨を行う。端面研磨処理によって、ガラス基板の内周側及び外周側の端面が研磨され、鏡面状態にされる。
【０１０９】
（ｅ）精研削処理
次に、ガラス基板の主表面に精研削処理が施される。精研削処理では、定盤に固定砥粒を貼り付けた両面研削装置を用いて、ガラス基板の主表面に対して研削を行うことが好ましい。具体的には、上記遊離砥粒の代わりに固定砥粒を用いて研削を行う点以外は、上記粗研削処理とほぼ同様にガラス基板の両主表面を研削する。ガラス基板は、上記実施形態のキャリアに保持されて、両面研削装置内で遊星歯車運動されながら研削される。このキャリアには、ガラス繊維の配向方向に面する内壁部の近傍では、当該配向方向を向くガラス繊維が存在しないため、精研削処理においてガラス基板の端面に傷が発生することが防止される。また、当該キャリアは、当該ガラス繊維と異なる配向方向のガラス繊維によって補強されているため、保持穴の内壁面近傍の強度が確保されており、これにより樹脂材料に由来するコンタミネーションの発生が抑えられている。精研削処理では、固定砥粒が貼り付けられた定盤の研削面とガラス基板の主表面とを接触させてガラス基板の主表面を研削するが、これに代えて、遊離砥粒を用いた研削を行ってもよい。
【０１１０】
（ｆ）第１研磨処理
次に、ガラス基板の主表面に第１研磨処理が施される。第１研磨処理は、周知の両面研磨装置を用いて、ガラス基板を、キャリアに保持させてガラス基板の両側の主表面の研磨を行う。第１研磨処理では、遊離砥粒を用いて、定盤に貼り付けられた研磨パッドをガラス基板の主表面と接触させて研磨を行う。遊離砥粒は特に限定されないが、例えば、酸化セリウム砥粒、あるいはジルコニア砥粒などが用いられる。第１研磨処理では、例えば固定砥粒による研削を行った場合に主表面に残留するクラックや歪みの除去、あるいは、結晶化処理により主表面に生じた微小な表面凹凸の除去をする。取代量を適宜調整することで、主表面の端部の形状が過度に落ち込んだり突出したりすることを防止しつつ、主表面の表面粗さ、例えば算術平均粗さＲａを低減することができる。
【０１１１】
（ｇ）第２研磨（鏡面研磨）処理
次に、第２研磨処理が施される。第２研磨処理は、主表面の鏡面研磨を目的とする。第２研磨処理は、第１研磨処理で用いたのと同様の両面研磨装置及び研磨方法を用いてよいが、第１研磨処理で用いた研磨砥粒よりも研磨砥粒のサイズを小さくすることが好ましい。これにより、主表面の端部の形状が過度に落ち込んだり突出したりすることを防止しつつ、主表面の粗さを低減することができる。
【０１１２】
第２研磨処理を行うための両面研磨装置には、周知の装置を用いることできる。当該装置は、一対の上下の定盤と、上下の定盤の間に挟まれるインターナルギアと、下定盤に設けられたサンギアと、インターナルギアおよびサンギアと係合する複数のキャリアと、を備えている。各定盤には、研磨パッドが貼り付けられている。この装置では、上下の定盤の間にガラス基板を挟み、上下の定盤を相対的に逆向きに回転させることで、ガラス基板を保持するキャリアが自転しながら公転し、遊星歯車運動を行う。これにより、ガラス基板と研磨パッドとが相対移動し、ガラス基板の主表面が研磨される。なお、上記の加工装置や加工機構は、上述した研削や研磨において同様に用いることができる。
【０１１３】
第２研磨処理後、ガラス基板は、キャリアごと両面研磨装置から取り出され、洗浄されて、製造プロセスが終了する。以上説明した製造プロセスを繰り返す間、第２研磨処理では、同じ研磨液が使用される。
【０１１４】
本実施形態の磁気ディスク用基板の製造方法では、上記説明したキャリアを用いて研磨処理を行うため、研磨処理を行ったときのガラス基板の端面での傷の発生が防止されるとともに、樹脂材料由来のコンタミネーションの発生が抑えられることでガラス基板の主表面の汚染やスクラッチの発生が抑制される。
【０１１５】
（第１の実施形態に対応する実施例）
第１の壁部の仕様が下記の通りであることを除いて、第１の実施形態で説明した仕様を共通して有するキャリアを作製した（実施例１〜４、比較例１，２）。
実施例１：図４に示されるように、１つの保持穴に凸形状の第１の曲面（ノッチ）を８個含むもの
実施例２：１つの保持穴にノッチを６個含むもの
実施例３：図６（ａ）に示されるように、１つの保持穴にノッチを１０個含むもの
実施例４：図８（ｂ）に示されるように、１つの保持穴に平面を８個含むもの
比較例１：第１の壁部を有しないもの（エッチング処理を行うことなく単純な円形の保持穴を作製したもの）
比較例２：比較例１において、保持穴となる部分の板材を全周にわたってエッチング処理することによって、保持穴の全周にわたってガラス繊維が存在しないもの
実施例１〜３のノッチに関しては、最大突き出し量を２ｍｍ、曲率半径Ｒを３０ｍｍとし、実施例４の平面の最大突き出し量（配向方向壁面部分の壁面部分が一部をなす仮想円から当該仮想円の中心方向への仮想円の半径方向における突き出し量）を２ｍｍとした。比較例２のエッチング処理は、後述する比較例５と同様に行った。
【０１１６】
＜研磨実験＞
実施例１〜４、比較例１，２のキャリアを用いて、遊星歯車機構を備える両面研磨装置を用い、基板への荷重１００ｇ／ｃｍ２、定盤回転数２５ｒｐｍ、研磨時間６０分の研磨条件にて、ガラス基板に対し上記第１の実施形態の第２研磨処理を行ったこと以外については上記第１の実施形態に基づいて磁気ディスク用ガラス基板を製造した。ガラス基板には、外径２．５インチのアルミノシリケートガラス基板を用い、最終的な板厚が０．６５３ｍｍとなるようにした。
第２研磨処理を行った後、洗浄、乾燥後、レーザー式の表面検査装置を用いてガラス基板の主表面の欠陥を検出し、そこからランダムに選んだ基板１枚あたり２０個の欠陥について、さらにＳＥＭ観察と元素分析を実施して、樹脂系異物の数（欠陥数）を計測した。樹脂異物の数が基板１枚あたり１個以下であれば実用上問題はないと考えられる。また、端面の側壁面の傷（凹欠陥）について、暗幕中で集光ランプを用いて目視及び顕微鏡による観察を行なった。端面の傷が存在する場合、１ｍｍ以下程度の一定間隔で全周に亘る輝点の連続のように観察される。結果を表１に示す。
【表１】
2018196926.tif 000003
【０１１７】
表１に示されるように、第１の実施形態で説明した第１の壁部を有するキャリア（実施例１〜４）を用いて研磨処理を行った場合は、そのような第１の壁部を有しないキャリア（比較例１，２）を用いて研磨処理を行った場合と比べて、主表面における欠陥数が少ないことが分かった。
また、側壁面の目視観察の結果、キャリアとの擦れに起因すると思われる傷は、比較例１を除いて、いずれのガラス基板においても認められなかった。
【０１１８】
＜研削実験＞
次に、実施例１〜４および比較例１，２のキャリアを用いて、遊星歯車機構を備える両面研削装置を用いて精研削を実施した他は上記第１の実施形態に基づいて磁気ディスク用ガラス基板を製造した。定盤には固定砥粒の研削パッドを貼り付けたものを用い、基板への荷重１５０ｇ／ｃｍ２、定盤回転数２５ｒｐｍ、加工時間６０分の条件にてキャリアは取り替えずに基板は新しいものに取り替えながら１００バッチ行い（それぞれ実施例５〜８および比較例３，４）、１バッチ目と１００バッチ目のガラス基板について洗浄後に側壁面の傷の調査を行った。なお、１バッチで１００枚の加工を行い、１バッチでは２０枚保持可能なキャリアを５つ使用したので、各実験例毎に合計１００００枚のガラス基板が製造された。
【０１１９】
【表２】
2018196926.tif 000004
【０１２０】
比較例３，４では、１００バッチ目では傷が観察された。また、１００バッチの加工後のキャリアの保持穴内壁面を調査した結果、垂直に突出したガラス繊維が観察された。すなわち、保持穴の内壁を含む部分において樹脂材料のみで構成された部分が研削の間に剥がれて、垂直に突出したガラス繊維が露出し、ガラス基板の端面を傷つけたと考えられる。これに対し、実施例５〜８では、１バッチ目および１００バッチ目のいずれにおいても、ガラス基板の側壁面に傷は見られなかった。
【０１２１】
（第２の実施形態に対応する実施例）
エポキシ樹脂を、平織りされたガラスクロスに含浸させ、乾燥、硬化して得られる０．１ｍｍのプリプレグを、ガラス繊維の配向方向を一致させるよう５枚積層し、圧着して得られる０．５ｍｍの厚みの樹脂含浸基板を用意した。この樹脂含浸基板をエンドミルを用いて切削加工し、バリ取り加工した後、図１０に示すような形状とした。切削加工した樹脂含浸基板の保持穴内壁面の第１の補強領域１１及び第２の補強領域１３となる周方向領域の部分が、いずれか１つの補強領域を基準にして、保持穴３の中心周りに０°、９０°、１８０°、２７０°をなす周方向位置を含むそれぞれ±１１．２５°の範囲の領域に形成されるよう、濃度２０％のフッ化水素アンモニウムと粘度調整用にグリセリンを配合した液（エッチング剤）を塗布し、１０分放置することにより、塗布部分のみガラスのエッチング処理を行った。エッチング処理後は、樹脂含浸基板を水で洗浄して、キャリアを得た（実施例９）。また、塗布後の放置時間（エッチング時間）を２０分とした点を除いて、実施例９と同様に、キャリアを作製した（実施例１０）。
（比較例）
一方、エッチング処理において、切削加工した樹脂含浸基板を、濃度１．３％のフッ酸および濃度２．６％の硫酸からなるエッチング剤に１５分間浸漬した点を除いて実施例９と同様にして、キャリアを得た（比較例５）。また、保持穴内壁面の周方向の全ての領域にエッチング剤を塗布した他は実施例９と同様にして、キャリアを得た（比較例６）。
【０１２２】
＜環状の領域の観察＞
実施例９および比較例５，６のキャリアの保持穴の内壁面を、光学顕微鏡及びレーザー顕微鏡を用いて観察したところ、実施例９のキャリアの環状の領域には、内壁面に周方向に略９０°間隔で、第１のガラス繊維のみが除去され第２のガラス繊維が残存する領域と、第２のガラス繊維のみが除去され第１のガラス繊維が残存する領域と、が周方向に互いに離間して交互に形成されていた。一方、比較例５，６のキャリアの環状の領域には、第１のガラス繊維および第２のガラス繊維のいずれも除去された領域が、全周に亘って形成されていた。
【０１２３】
＜研磨実験＞
実施例９、１０および比較例５，６のキャリアを用いて、遊星歯車機構を備える両面研磨装置を用い、基板への荷重１００ｇ／ｃｍ２、定盤回転数２５ｒｐｍ、研磨時間６０分の研磨条件にて、ガラス基板に対し上記第２の実施形態の第２研磨処理を行ったこと以外については上記第２の実施形態に基づいて磁気ディスク用ガラス基板を製造した。ガラス基板には、外径２．５インチのアルミノシリケートガラス基板を用い、最終的な板厚が０．６５３ｍｍとなるようにした。
第２研磨処理を行った後、洗浄、乾燥後、レーザー式の表面検査装置を用いてガラス基板の主表面の欠陥を検出し、そこからランダムに選んだ基板１枚あたり２０個の欠陥について、さらにＳＥＭ観察と元素分析を実施して、樹脂系異物の数（欠陥数）を計測した。樹脂異物の数が基板１枚あたり１個以下であれば実用上問題はないと考えられる。また、端面の側壁面の傷（凹欠陥）について、暗幕中で集光ランプを用いて目視及び顕微鏡による観察を行なった。端面の傷が存在する場合、１ｍｍ以下程度の一定間隔で全周に亘る輝点の連続のように観察される。結果を表３に示す。
【０１２４】
【表３】
2018196926.tif 000005
【０１２５】
表３に示されるように、２つの配向方向を向くガラス繊維のうち一方のガラス繊維のみで補強された補強領域を有するキャリア（実施例９，１０）を用いて研磨処理を行った場合は、２つの配向方向を向くガラス繊維のいずれもが除去された領域を有するキャリア（比較例５，６）を用いて研磨処理を行った場合と比べて、主表面における欠陥数が少なく、ガラス基板の主表面への悪影響が回避できることが分かった。
また、側壁面の目視観察の結果、キャリアとの擦れに起因すると思われる傷はいずれのガラス基板においても認められなかったが、レーザー式の表面検査装置を用いて側壁面を観察した結果、実施例９、１０のキャリアを用いて研磨処理を行った場合は、側壁面に傷が見られなかったのに対し、比較例５，６のキャリアを用いて研磨処理を行った場合は、側壁面に傷が確認された。
なお、実施例１０のキャリアを、レーザー顕微鏡を用いて、第１の補強領域および第２の補強領域を観察した結果、それぞれ第１のガラス繊維、第２のガラス繊維も一部がエッチングされていた。なお、実施例１０のキャリアを用いて上記条件で研磨処理を行ったところ、側壁面および主表面における欠陥数は少なく、ガラス基板への悪影響が回避できることが分かった。
【０１２６】
＜研削実験＞
次に、実施例９，１０および比較例５，６のキャリアを用いて、遊星歯車機構を備える両面研削装置を用いて精研削を実施した他は上記第２の実施形態に基づいて磁気ディスク用ガラス基板を製造した。定盤には固定砥粒の研削パッドを貼り付けたものを用い、基板への荷重１５０ｇ／ｃｍ２、定盤回転数２５ｒｐｍ、加工時間６０分の条件にてキャリアは取り替えずに基板は新しいものに取り替えながら１００バッチ行い（それぞれ実施例１１，１２および比較例７，８）、１バッチ目と１００バッチ目のガラス基板について洗浄後に側壁面の傷の調査を行った。なお、１バッチで１００枚の加工を行い、１バッチでは２０枚保持可能なキャリアを５つ使用したので、各実験例毎に合計１００００枚のガラス基板が製造された。
【０１２７】
【表４】
2018196926.tif 000006
【０１２８】
比較例７，８では、１バッチ目ではガラス基板の側壁面に傷は観察されなかったが、１００バッチ目では傷が観察された。また、１００バッチの加工後のキャリアの保持穴内壁面を調査した結果、垂直に突出したガラス繊維が観察された。すなわち、保持穴の内壁を含む部分において樹脂材料のみで構成された部分が研削の間に剥がれて、垂直に突出したガラス繊維が露出し、ガラス基板の端面を傷つけたと考えられる。これに対し、実施例１１，１２では、１バッチ目および１００バッチ目のいずれにおいても、ガラス基板の側壁面に傷は見られなかった。
ガラス基板の主表面のレーザー顕微鏡による評価は、基板表面の粗さが大きく、困難だったため実施しなかった。なお、加工荷重が高いため、比較例７，８における側壁面の傷は、比較例５，６よりもはっきりと観察された。
【０１２９】
以上、本発明の研磨又は研削処理用キャリアの製造方法、研磨又は研削処理用キャリア、および基板の製造方法について詳細に説明したが、本発明は上記実施形態に限定されず、本発明の主旨を逸脱しない範囲において、種々の改良や変更をしてもよいのはもちろんである。
【符号の説明】
【０１３０】
１，３０  キャリア
３，３２  保持穴
５，３６  内壁面（内周壁面）
５ａ  第１の内壁面
５ｂ  第２の内壁面
７  環状の領域
１０  研磨パッド
１１  第１の補強領域
１３  第２の補強領域
１５  環状の領域の他の部分
２１  第１のガラス繊維
２３  第２のガラス繊維
３１  歯部
３３，３４ ガラス繊維
３５  配向方向壁面部分
３７  第１の曲面
３８  平面
３９  第２の曲面
４０  上定盤
６０  下定盤
６１  太陽歯車
６２  内歯車
７１  供給タンク
７２  配管
【図１】
2018196926.tif 000007
【図２】
2018196926.tif 000008
【図３】
2018196926.tif 000009
【図４】
2018196926.tif 000010
【図５】
2018196926.tif 000011
【図６】
2018196926.tif 000012
【図７】
2018196926.tif 000013
【図８】
2018196926.tif 000014
【図９】
2018196926.tif 000015
【図１０】
2018196926.tif 000016
【図１１】
2018196926.tif 000017
【図１２】
2018196926.tif 000018
【図１３】
2018196926.tif 000019